(57)【要約】  本発明は、疎水性表面基及び１種以上のイオン性修飾剤を含むクロマトグラフィ表面を含む高純度クロマトグラフィ材料及び分析対象試料に両親媒性強塩基性標識部分を提供可能な標識試薬を使用して、グリカンのクロマトグラフィ分析のための新規の方法を提供する。
2019516969.tif 000002
【特許請求の範囲】
【請求項１】
試料からグリカンを選択的に単離する方法であって、前記方法は、
ａ）グリカンを含む試料を標識試薬と反応させて、標識されたグリカン試料を生成する工程と、
ｂ）クロマトグラフィ表面を含む高純度クロマトグラフィ材料を含むクロマトグラフ分離装置に前記標識されたグリカン試料を搭載する工程であって、前記クロマトグラフィ表面は、疎水性表面基及び１種以上のイオン性修飾剤を含み、ただし、前記イオン性修飾剤が双性イオンを含まない場合、前記イオン性修飾剤は、前記グリカンが前記高純度クロマトグラフィ材料に選択的に吸着されるように四級アンモニウムイオン部分を含まない、工程と、
ｃ）前記吸着した標識されたグリカンを前記高純度クロマトグラフィ材料から溶出させることにより、前記標識されたグリカンを前記試料から選択的に単離する工程と、を含む、方法。
【請求項２】
試料から複数種のグリカンを分離する方法であって、前記方法は、
ａ）複数種のグリカンを含む試料を標識試薬と反応させて、標識されたグリカン試料を生成する工程と、
ｂ）クロマトグラフィ表面を含む高純度クロマトグラフィ材料を含むクロマトグラフ分離装置に複数種のグリカンを含む前記標識されたグリカン試料を搭載する工程であって、前記クロマトグラフィ表面は、疎水性表面基及び１種以上のイオン性修飾剤を含み、ただし、前記イオン性修飾剤が双性イオンを含まない場合、前記イオン性修飾剤は、前記グリカンが前記高純度クロマトグラフィ材料に吸着されるように四級アンモニウムイオン部分を含まない、工程と、
ｃ）前記吸着した標識されたグリカンを前記高純度クロマトグラフィ材料から溶出させることにより、前記標識されたグリカンを分離する工程と、を含む、方法。
【請求項３】
試料に含有されたグリカンを精製する方法であって、前記方法は、
ａ）グリカンを含む試料を標識試薬と反応させて、標識されたグリカン試料を生成することと、
ｂ）クロマトグラフィ表面を含む高純度クロマトグラフィ材料を含むクロマトグラフ分離装置に前記標識されたグリカン試料を搭載することであって、前記クロマトグラフィ表面は、疎水性表面基及び１種以上のイオン性修飾剤を含み、ただし、前記イオン性修飾剤が双性イオンを含まない場合、前記イオン性修飾剤は、前記グリカンが前記高純度クロマトグラフィ材料に吸着されるように四級アンモニウムイオン部分を含まない、ことと、
ｃ）前記吸着したグリカンを前記高純度クロマトグラフィ材料から溶出させることにより、前記グリカンを精製することと、を含む、方法。
【請求項４】
試料中のグリカンを検出する方法であって、前記方法は
ａ）グリカンを含む試料を標識試薬と反応させて、標識されたグリカン試料を生成する工程と、
ａ）クロマトグラフィ表面を含む高純度クロマトグラフィ材料を含むクロマトグラフ分離装置に前記標識されたグリカン試料を搭載する工程であって、前記クロマトグラフィ表面は、疎水性表面基及び１種以上のイオン性修飾剤を含み、ただし、前記イオン性修飾剤が双性イオンを含まない場合、前記イオン性修飾剤は、前記グリカンが前記高純度クロマトグラフィ材料に吸着されるように四級アンモニウムイオン部分を含まない、工程と、
ｂ）前記吸着したグリカンを前記高純度クロマトグラフィ材料から溶出させる工程と、
ｃ）前記グリカンを検出する工程と、を含む、方法。
【請求項５】
前記グリカンは、Ｎ−グリカン又はＯ−グリカンである、請求項１〜４のいずれか一項に記載の方法。
【請求項６】
前記グリカンは、ｈＩｇＧグリカン、フェチュイングリカン、ＦＡ２ＢＧ２Ｓ２、ＦＡ２Ｇ２Ｓ１，又はＦＡ２Ｇ２である、請求項１〜４のいずれか一項に記載の方法。
【請求項７】
前記グリカン標識試薬は、ＭＳ活性の、迅速蛍光タグ付け化合物、プロカインアミド試薬又はプロカイン試薬である、請求項１〜４のいずれか一項に記載の方法。
【請求項８】
前記グリカン標識試薬は、０〜５のログＰ値を有する両親媒性強塩基性部分を提供する、請求項１〜４のいずれか一項に記載の方法。
【請求項９】
前記ログＰ値は、１〜５である、請求項８に記載の方法。
【請求項１０】
前記ログＰ値は、１〜３である、請求項９に記載の方法。
【請求項１１】
前記グリカン標識試薬は、６よりも大きいｐＫａ値を有する両親媒性強塩基性部分を提供する、請求項１〜４のいずれか一項に記載の方法。
【請求項１２】
前記ｐＫａ値は、７よりも大きい、請求項１１に記載の方法。
【請求項１３】
前記ｐＫａ値は、８よりも大きい、請求項１２に記載の方法。
【請求項１４】
前記グリカン標識試薬は、以下の式
【化１】
2019516969.tif 000040
を有する試薬である、請求項１〜４のいずれか一項に記載の方法。
【請求項１５】
前記高純度クロマトグラフィ材料は、クロマトグラフィックコア材料を更に含む、請求項１〜４のいずれか一項に記載の方法。
【請求項１６】
前記イオン性修飾剤は、カルボン酸基、スルホン酸基、アリールスルホン基、リン酸基、ボロン酸基、アミノ基、イミド基、アミド基、ピリジル基、イミダゾリル基、ウレイド基、チオニルウレイド基、アミジノ基、グアニジン基又はアミノシラン基を含む、請求項１〜４のいずれか一項に記載の方法。
【請求項１７】
前記クロマトグラフィ表面の前記イオン性修飾剤は、前記クロマトグラフィ表面を、式（Ｉ）
【化２】
2019516969.tif 000041
式（ＩＩ）：
【化３】
2019516969.tif 000042
式（ＩＩＩ）：
【化４】
2019516969.tif 000043
又はこれらの組み合わせを有する群から選択されるイオン性修飾試薬と反応させることによって提供され、
式中、ｍは１〜８の整数であり、
ｖは０又は１であり、
ｖが０の場合、ｍ’は０であり、
ｖが１の場合、ｍ’は１〜８の整数であり、
Ｚは
【化５】
2019516969.tif 000044
−ＯＨ、−ＯＲ６、アミン、アルキルアミン、ジアルキルアミン、イソシアネート、塩化アシル、トリフレート、イソシアネート、チオシアネート、炭酸イミダゾール、ＮＨＳ−エステル、カルボン酸、エステル、エポキシド、アルキン、アルケン、アジド、−Ｂｒ、−Ｃｌ又は−Ｉを含むが、これらに限定されない化学的反応性基を表し、
Ｙは内部極性官能基であり、
Ｒ１の各存在は、−Ｈ、−ＯＨ、−ＯＲ６、ジアルキルアミン、トリフレート、Ｂｒ、Ｃｌ、Ｉ、ビニル、アルケン又は−（ＣＨ２）ｍ”Ｑを含むが、これらに限定されないケイ素上の化学的反応性基を独立して表し、
Ｑの各存在は、−ＯＨ、−ＯＲ６、アミン、アルキルアミン、ジアルキルアミン、イソシアネート、塩化アシル、トリフレート、イソシアネート、チオシアネート、炭酸イミダゾール、ＮＨＳ−エステル、カルボン酸、エステル、エポキシド、アルキン、アルケン、アジド、−Ｂｒ、−Ｃｌ又は−Ｉであり、
ｍ”は１〜８の整数であり、
ｐは１〜３の整数であり、
Ｒ１’の各存在は、Ｆ、Ｃ１〜Ｃ１８アルキル、Ｃ２〜Ｃ１８アルケニル、Ｃ２〜Ｃ１８アルキニル、Ｃ３〜Ｃ１８シクロアルキル、Ｃ１〜Ｃ１８ヘテロシクロアルキル、Ｃ５〜Ｃ１８アリール、Ｃ５〜Ｃ１８アリールオキシ、又はＣ１〜Ｃ１８ヘテロアリール、フルオロアルキル、又はフルオロアリールを独立して表し、
Ｒ２、Ｒ２’、Ｒ３及びＲ３’の各存在は、水素、Ｃ１〜Ｃ１８アルキル、Ｃ２〜Ｃ１８アルケニル、Ｃ２〜Ｃ１８アルキニル、Ｃ３〜Ｃ１８シクロアルキル、Ｃ２〜Ｃ１８ヘテロシクロアルキル、Ｃ５〜Ｃ１８アリール、Ｃ５〜Ｃ１８アリールオキシ、又はＣ４〜Ｃ１８ヘテロアリール、−Ｚ、又は式−Ｓｉ（Ｒ’）ｂＲ”ａ若しくは−Ｃ（Ｒ’）ｂＲ”ａを有する基を独立して表し、
ａ及びｂはそれぞれ、ａ＋ｂ＝３の場合、０〜３の整数を表し、
Ｒ’はＣ１〜Ｃ６直鎖状、環状、又は分岐状のアルキル基を表し、
Ｒ”はアルキル基、アルケニル基、アルキニル基、アリール基、シアノ基、アミノ基、ジオール基、ニトロ基、エステル基、カチオン又はアニオン交換基、内部極性官能基を含むアルキル又はアリール基、及びキラル部分からなる群から選択される官能化基であり、
Ｒ４は、水素、Ｃ１〜Ｃ１８アルキル、Ｃ２〜Ｃ１８アルケニル、Ｃ２〜Ｃ１８アルキニル、Ｃ３〜Ｃ１８シクロアルキル、Ｃ１〜Ｃ１８ヘテロシクロアルキル、Ｃ５〜Ｃ１８アリール、Ｃ５〜Ｃ１８アリールオキシ、又はＣ１〜Ｃ１８ヘテロアリールを表し、
Ｒ５は、水素、Ｃ１〜Ｃ１８アルキル、Ｃ２〜Ｃ１８アルケニル、Ｃ２〜Ｃ１８アルキニル、Ｃ３〜Ｃ１８シクロアルキル、Ｃ１〜Ｃ１８ヘテロシクロアルキル、Ｃ５〜Ｃ１８アリール、Ｃ５〜Ｃ１８アリールオキシ、又はＣ１〜Ｃ１８ヘテロアリールを表し、
Ｒ６の各存在は、Ｃ１〜Ｃ１８アルキル、Ｃ２〜Ｃ１８アルケニル、Ｃ２〜Ｃ１８アルキニル、Ｃ３〜Ｃ１８シクロアルキル、Ｃ１〜Ｃ１８ヘテロシクロアルキル、Ｃ５〜Ｃ１８アリール、Ｃ５〜Ｃ１８アリールオキシ、又はＣ１〜Ｃ１８ヘテロアリールを独立して表し、
Ｈｅｔは、少なくとも１つの窒素分子を含む複素環系又はヘテロアリール環系を表し、
Ａは、酸性イオン性修飾部分又は二重電荷イオン性修飾剤部分を表す、請求項１〜４のいずれか一項に記載の方法。
【請求項１８】
前記イオン性修飾試薬は、アミノプロピルトリエトキシシラン、アミノプロピルトリメトキシシラン、２−（２−（トリクロロシリル）エチル）ピリジン、２−（２−（トリメトキシ）エチル）ピリジン、２−（２−（トリエトキシ）エチル）ピリジン、２−（４−ピリジルエチル）トリエトキシシラン、２−（４−ピリジルエチル）トリメトキシシラン、２−（４−ピリジルエチル）トリクロロシラン、クロロプロピルトリメトキシシラン、クロロプロピルトリクロロシラン、クロロプロピルトリクロロシラン、クロロプロピルトリエトキシシラン、イミダゾリルプロピルトリメトキシシラン、イミダゾリルプロピルトリエトキシシラン、イミダゾリルプロピルトリクロロシラン、スルホプロピルトリシラノール、カルボキシエチルシラントリオール、２−（カルボメトキシ）エチルメチルジクロロシラン、２−（カルボメトキシ）エチルトリクロロシラン、２−（カルボメトキシ）エチルトリメトキシシラン、ｎ−（トリメトキシシリルプロピル）エチレンジアミン三酢酸、（２−ジエチルホスファトエチル）トリエトキシシラン、３−メルカプトプロピルトリエトキシシラン、３−メルカプトプロピルトリメトキシシラン、ビス［３−（トリエトキシシリル）プロピル］ジスルフィド、ビス［３−（トリエトキシシリル）プロピル］テトラスルフィド、２，２−ジメトキシ−１−チア−２−シラシクロペンタン、ビス（トリクロロシリルエチル）フェニルスルホニルクロリド、２−（クロロスルホニルフェニル）エチルトリクロロシラン、２−（クロロスルホニルフェニル）エチルトリメトキシシラン、２−（エトキシスルホニルフェニル）エチルトリメトキシシラン、２−（エトキシスルホニルフェニル）エチルトリメトキシシラン、２−（エトキシスルホニルフェニル）エチルトリクロロシラン、スルホン酸フェネチルトリシラノール、（トリエトキシシリルエチル）フェニルホスホン酸ジエチルエステル、（トリメトキシシリルエチル）フェニルホスホン酸ジエチルエステル、（トリクロロシリルエチル）フェニルホスホン酸ジエチルエステル、ホスホン酸フェネチルトリシラノール、Ｎ−（３−トリメトキシシリルプロピル）ピロール、Ｎ−（３−トリエトキシシリルプロピル）−４，５−ジヒドロイミダゾール、ビス（メチルジメトキシシリルプロピル）−Ｎ−メチルアミン、トリス（トリエトキシシリルプロピル）アミン、ビス（３−トリメトキシシリルプロピル）−Ｎ−メチルアミン、（Ｎ，Ｎ−ジエチル−３−アミノプロピル）トリメトキシシラン、Ｎ−（ヒドロキシエチル）−Ｎ−メチルアミノプロピルトリメトキシシラン、３−（Ｎ，Ｎ−ジメチルアミノプロピル）トリメトキシシラン、ビス（２−ヒドロキシエチル）−３−アミノプロピルトリエトキシシラン、Ｎ，Ｎ’−ビス（ヒドロキシエチル）−Ｎ，Ｎ’−ビス（トリメトキシシリルプロピル）エチレンジアミン、又はＮ，Ｎ−ジメチル−３−アミノプロピルメチルジメトキシシランである、請求項１７に記載の方法。
【請求項１９】
前記疎水性表面基は、Ｃ４〜Ｃ３０の結合相、芳香族、フェニルアルキル、フルオロ芳香族、フェニルヘキシル、ペンタフルオロフェニルアルキル、又はキラル結合相である、請求項１〜４のいずれか一項に記載の方法。
【請求項２０】
前記クロマトグラフィックコアは、シリカ材料又はハイブリッド無機／有機物質である、請求項１〜４のいずれか一項に記載の方法。
【請求項２１】
前記クロマトグラフィックコアは、表面多孔性材料である、請求項１４に記載の方法。
【請求項２２】
前記高純度クロマトグラフィ材料は、ジエチルアミノエチル、ジメチルアミノエチル、ジメチルアミノプロピル、ジメチルアミノエチル、又はジエチルアミノプロピル（ＤＥＡＰ）修飾剤で調製された固定相である、請求項１〜４のいずれか一項に記載の方法。
【請求項２３】
前記溶出工程は、ｐＨ１〜ｐＨ８を有する緩衝液を含む移動相を利用する、請求項１〜４のいずれか一項に記載の方法。
【請求項２４】
前記緩衝液は、ｐＨ２〜ｐＨ７を有する、請求項２３に記載の方法。
【請求項２５】
前記緩衝液は、ｐＨ３〜ｐＨ６を有する、請求項２４に記載の方法。
【請求項２６】
前記クロマトグラフ分離装置は、クロマトグラフィカラム、薄層プレート、濾過膜、マイクロ流体分離装置、試料クリーンアップ装置、固体支持体、固相抽出装置、マイクロチップ分離装置、及びマイクロタイタープレートからなる群から選択される装置である、請求項１〜４のいずれか一項に記載の方法。
【請求項２７】
工程ｃで溶出した前記標識されたグリカンを、二次クロマトグラフィ手段で処理して、前記グリカンを更に単離、精製、又は分離する工程を更に含む、請求項１〜４のいずれか一項に記載の方法。
【請求項２８】
前記二次クロマトグラフィ手段は、疎水性表面基及び１種以上のイオン性修飾剤を含むクロマトグラフィ表面を含む高純度クロマトグラフィ材料以外のクロマトグラフィ材料を含む第２のクロマトグラフ分離装置か、又は疎水性表面基及び１種以上のイオン性修飾剤を含むクロマトグラフィ表面を含む高純度クロマトグラフィ材料以外の前記クロマトグラフ分離装置における第２のクロマトグラフィ材料である、請求項２７に記載の方法。
【請求項２９】
前記二次クロマトグラフ分離装置は、クロマトグラフィカラム、薄層プレート、濾過膜、マイクロ流体分離装置、試料クリーンアップ装置、固体支持体、固相抽出装置、マイクロチップ分離装置、及びマイクロタイタープレートからなる群から選択される装置である、請求項２８に記載の方法。
【発明の詳細な説明】
【背景技術】
【０００１】
グリカンは、糖タンパク質、糖脂質、及びプロテオグリカンの一部として遊離状態及び複合形態の両方において生物系に亘って見出される。グリカンは、様々な生物学的プロセス及び生理学的プロセスにおいて役割を果たす。更に、グリカンの構造は多様で複雑である。その結果、グリカンプロファイルの完全な分析は困難であった。
【０００２】
以前、グリカンプロファイルの分析には、従来のＨＰＬＣクロマトグラフィが利用されてきた。これらの方法は、逆相クロマトグラフィ、イオン交換クロマトグラフィ、及びＨＩＬＩＣ分離を含む。従来、放出されたグリカンは、ＨＩＬＩＣ、又は代替的に、多孔性黒鉛化炭素などの黒鉛化固定相を使用する逆相クロマトグラフィ及びギ酸によって酸化された移動相よって分離されてきた（Ｗｅｓｔ，Ｃ．、Ｅｌｆａｋｉｒ，Ｃ．、Ｌａｆｏｓｓｅ，Ｍ．，Ｐｏｒｏｕｓ  ｇｒａｐｈｉｔｉｃ  ｃａｒｂｏｎ：ａ  ｖｅｒｓａｔｉｌｅ  ｓｔａｔｉｏｎａｒｙ  ｐｈａｓｅ  ｆｏｒ  ｌｉｑｕｉｄ  ｃｈｒｏｍａｔｏｇｒａｐｈｙ。Ｊ  Ｃｈｒｏｍａｔｏｇｒ  Ａ  ２０１０，１２１７（１９），３２０１〜１６、Ｒｕｈａａｋ，Ｌ．Ｒ．、Ｚａｕｎｅｒ，Ｇ．、Ｈｕｈｎ，Ｃ．、Ｂｒｕｇｇｉｎｋ，Ｃ．、Ｄｅｅｌｄｅｒ，Ａ．Ｍ．、Ｗｕｈｒｅｒ，Ｍ．，Ｇｌｙｃａｎ  ｌａｂｌｉｎｇ  ｓｔｒａｔｅｇｉｅｓ  ａｎｄ  ｔｈｅｉｒ  ｕｓｅ  ｉｎ  ｉｄｅｎｔｉｆｉｃａｔｉｏｎ  ａｎｄ  ｑｕａｎｔｉｆｉｃａｔｉｏｎ。Ａｎａｌ  Ｂｉｏａｎａｌ  Ｃｈｅｍ  ２０１０，３９７（８），３４５７〜８１）。しかし、これらの方法は、グリカンの親水性及び極性の性質に起因して、完全にグリカンを分析するための十分な感度を提供していない。加えて、方法の感度を高めるために一部が標識されている多くのグリカンは、強く保持され過ぎて十分に分解されない。
【０００３】
同様に、Ｃ１８で結合された逆相固定相では、正味電荷に関して異なるグリカン構造の間で選択性が低いことを考慮すると、分離は、問題のある共溶出が生じる傾向がある。ヒト免疫グロブリンＧ（ｈＩｇＧ）などの糖タンパク質から放出されたＮ−グリカンは、互いに全く異なる。特に、放出されたＮ−グリカンは、大略的に中性又は酸性の親水性残基のみを含有することとなるので、ペプチドと異なる電荷特性を示す。放出されたＮ−グリカン中の酸性残基及びこれらのカルボン酸又はリン酸基は、グリカン種の特性及び正味電荷状態に大きな影響を与える。より多くの酸性残基を含むグリカンは、より負の正味電荷を有することとなる。同様に、これらの酸性種は、エポエチン及びリソゾーム障害酵素代替療法の場合のように、バイオ医薬品の有効性としばしば相関する（Ｌａｕｂｅｒ，Ｍ．Ａ．、Ｋｏｚａ，Ｓ．Ｍ．、ＭｃＣａｌｌ，Ｓ．Ａ．、Ａｌｄｅｎ，Ｂ．Ａ．、Ｉｒａｎｅｔａ，Ｐ．Ｃ．、Ｆｏｕｎｔａｉｎ，Ｋ．Ｊ．，Ｈｉｇｈ−Ｒｅｓｏｌｕｔｉｏｎ  Ｐｅｐｔｉｄｅ  Ｍａｐｐｉｎｇ  Ｓｅｐａｒａｔｉｏｎｓ  ｗｉｔｈ  ＭＳ−Ｆｒｉｅｎｄｌｙ  Ｍｏｂｉｌｅ  Ｐｈａｓｅｓ  ａｎｄ  Ｃｈａｒｇｅ−Ｓｕｒｆａｃｅ−Ｍｏｄｉｆｉｅｄ  Ｃ１８。Ａｎａｌ  Ｃｈｅｍ  ２０１３，８５（１４），６９３６〜４４、Ｂｅｎｎｅｔ，Ｃ．Ｌ．、Ｓｐｉｅｇｅｌ，Ｄ．Ｍ．、Ｍａｃｄｏｕｇａｌｌ，Ｉ．Ｃ．、Ｎｏｒｒｉｓ，Ｌ．、Ｑｕｒｅｓｈｉ，Ｚ．Ｐ．、Ｓａｒｔｏｒ，Ｏ．、Ｌａｉ，Ｓ．Ｙ．、Ｔａｌｌｍａｎ，Ｍ．Ｓ．、Ｒａｉｓｃｈ，Ｄ．Ｗ．、Ｓｍｉｔｈ，Ｓ．Ｗ．、Ｓｉｌｖｅｒ，Ｓ．、Ｍｕｒｄａｙ，Ａ．Ｓ．、Ａｒｍｉｔａｇｅ，Ｊ．Ｏ．、Ｇｏｌｄｓｍｉｔｈ，Ｄ．，Ａ  ｒｅｖｉｅｗ  ｏｆ  ｓａｆｅｔｙ，ｅｆｆｉｃａｃｙ，ａｎｄ  ｕｔｉｌｉｚａｔｉｏｎ  ｏｆ  ｅｒｙｔｈｒｏｐｏｉｅｔｉｎ，ｄａｒｂｅｐｏｅｔｉｎ，ａｎｄ  ｐｅｇｉｎｅｓａｔｉｄｅ  ｆｏｒ  ｐａｔｉｅｎｔｓ  ｗｉｔｈ  ｃａｎｃｅｒ  ｏｒ  ｃｈｒｏｎｉｃ  ｋｉｄｎｅｙ  ｄｉｓｅａｓｅ：ａ  ｒｅｐｏｒｔ  ｆｒｏｍ  ｔｈｅ  Ｓｏｕｔｈｅｒｎ  Ｎｅｔｗｏｒｋ  ｏｎ  Ａｄｖｅｒｓｅ  Ｒｅａｃｔｉｏｎｓ  （ＳＯＮＡＲ）。Ｓｅｍｉｎ  Ｔｈｒｏｍｂ  Ｈｅｍｏｓｔ  ２０１２，３８（８），７８３〜９６）。
【０００４】
米国特許出願公開第２０１３／０３１９０８６号に記載されるような新規カラム技術は、様々な生体高分子間の高分解能、大きさ、組成、構造（例えば、異性体、結合体）、及び／又は電荷に基づく固有の選択性を提供するグリカンを分析する新規の多峰性クロマトグラフィ媒体及び方法を提供している。更に、これらのカラムは、媒体から溶出された高分子が、分析後及び検出（例えば、蛍光タグ付け）前の最小限のクリーンアップ若しくは精製を伴うか又はこれらを伴わない、標準的な方法（例えば、質量分析、蛍光検出）による検出を可能とし、これは、高分子分析を大幅に単純化及び簡易化すると考えられる。
【０００５】
しかし、このような技術は、グリカン、特に、Ｎ−グリカンの完全な分離に対して十分な感受性及び選択性を依然として提供しない。また、Ｏ−グリカンに対しても同様のことが当てはまると考えられる。このように、グリカンの分析において、優れた選択性を提供することをもたらす代替の方法が必要である。
【０００６】
Ｎ−グリカンの蛍光標識は、グリカンの検出感度及び選択性並びにグリカンのクロマトグラフィ挙動の両方を改善するので、グリカンの検出に有利である。グリカン分析は、治療薬の一貫性を確保するためにタンパク質のグリコシル化プロファイリングをモニターする必要があるので、医薬品製造業者にとって重要である。蛍光部分を有する試薬で誘導体化すると、グリカンの識別情報を推定することができる。次いで、特定の化合物を識別するために質量分析（「ＭＳ」）が必要である。
【０００７】
ＭＳによる分析は、グリカン及びアミノ酸の分析、並びにプロテオミクスについて高度な発展を達成している。現況技術は、迅速に反応し、良好なＭＳ／蛍光信号を与えるタグ付け分子を利用する。しかしながら、蛍光検出は、定量的に異なる存在量を相対的に判定するのに非常に有用なツールであるため、ＭＳと蛍光検出との組み合わせが望ましい。一方、ＭＳは、分子組成を判断するために使用される。現況技術のグリカン検出に対して選択される標識は、高いｐＫａイオン化可能残基と対となる比較的高い疎水性を有し、その後、いわゆる「両親媒性強塩基性」部分を生成することを特徴とする。
【０００８】
このため、両親媒性強塩基性部分で標識されたグリカンの最適な選択性及び分解能を生成するクロマトグラフィ材料及び対応する分離法の必要性が存在する。
【先行技術文献】
【特許文献】
【０００９】
【特許文献１】米国特許出願公開第２０１３／０３１９０８６号明細書
【非特許文献】
【００１０】
【非特許文献１】Ｗｅｓｔ，Ｃ．、Ｅｌｆａｋｉｒ，Ｃ．、Ｌａｆｏｓｓｅ，Ｍ．，Ｐｏｒｏｕｓ  ｇｒａｐｈｉｔｉｃ  ｃａｒｂｏｎ：ａ  ｖｅｒｓａｔｉｌｅ  ｓｔａｔｉｏｎａｒｙ  ｐｈａｓｅ  ｆｏｒ  ｌｉｑｕｉｄ  ｃｈｒｏｍａｔｏｇｒａｐｈｙ。Ｊ  Ｃｈｒｏｍａｔｏｇｒ  Ａ  ２０１０，１２１７（１９），３２０１〜１６
【非特許文献２】Ｒｕｈａａｋ，Ｌ．Ｒ．、Ｚａｕｎｅｒ，Ｇ．、Ｈｕｈｎ，Ｃ．、Ｂｒｕｇｇｉｎｋ，Ｃ．、Ｄｅｅｌｄｅｒ，Ａ．Ｍ．、Ｗｕｈｒｅｒ，Ｍ．，Ｇｌｙｃａｎ  ｌａｂｌｉｎｇ  ｓｔｒａｔｅｇｉｅｓ  ａｎｄ  ｔｈｅｉｒ  ｕｓｅ  ｉｎ  ｉｄｅｎｔｉｆｉｃａｔｉｏｎ  ａｎｄ  ｑｕａｎｔｉｆｉｃａｔｉｏｎ。Ａｎａｌ  Ｂｉｏａｎａｌ  Ｃｈｅｍ  ２０１０，３９７（８），３４５７〜８１
【非特許文献３】Ｌａｕｂｅｒ，Ｍ．Ａ．、Ｋｏｚａ，Ｓ．Ｍ．、ＭｃＣａｌｌ，Ｓ．Ａ．、Ａｌｄｅｎ，Ｂ．Ａ．、Ｉｒａｎｅｔａ，Ｐ．Ｃ．、Ｆｏｕｎｔａｉｎ，Ｋ．Ｊ．，Ｈｉｇｈ−Ｒｅｓｏｌｕｔｉｏｎ  Ｐｅｐｔｉｄｅ  Ｍａｐｐｉｎｇ  Ｓｅｐａｒａｔｉｏｎｓ  ｗｉｔｈ  ＭＳ−Ｆｒｉｅｎｄｌｙ  Ｍｏｂｉｌｅ  Ｐｈａｓｅｓ  ａｎｄ  Ｃｈａｒｇｅ−Ｓｕｒｆａｃｅ−Ｍｏｄｉｆｉｅｄ  Ｃ１８。Ａｎａｌ  Ｃｈｅｍ  ２０１３，８５（１４），６９３６〜４４
【非特許文献４】Ｂｅｎｎｅｔ，Ｃ．Ｌ．、Ｓｐｉｅｇｅｌ，Ｄ．Ｍ．、Ｍａｃｄｏｕｇａｌｌ，Ｉ．Ｃ．、Ｎｏｒｒｉｓ，Ｌ．、Ｑｕｒｅｓｈｉ，Ｚ．Ｐ．、Ｓａｒｔｏｒ，Ｏ．、Ｌａｉ，Ｓ．Ｙ．、Ｔａｌｌｍａｎ，Ｍ．Ｓ．、Ｒａｉｓｃｈ，Ｄ．Ｗ．、Ｓｍｉｔｈ，Ｓ．Ｗ．、Ｓｉｌｖｅｒ，Ｓ．、Ｍｕｒｄａｙ，Ａ．Ｓ．、Ａｒｍｉｔａｇｅ，Ｊ．Ｏ．、Ｇｏｌｄｓｍｉｔｈ，Ｄ．，Ａ  ｒｅｖｉｅｗ  ｏｆ  ｓａｆｅｔｙ，ｅｆｆｉｃａｃｙ，ａｎｄ  ｕｔｉｌｉｚａｔｉｏｎ  ｏｆ  ｅｒｙｔｈｒｏｐｏｉｅｔｉｎ，ｄａｒｂｅｐｏｅｔｉｎ，ａｎｄ  ｐｅｇｉｎｅｓａｔｉｄｅ  ｆｏｒ  ｐａｔｉｅｎｔｓ  ｗｉｔｈ  ｃａｎｃｅｒ  ｏｒ  ｃｈｒｏｎｉｃ  ｋｉｄｎｅｙ  ｄｉｓｅａｓｅ：ａ  ｒｅｐｏｒｔ  ｆｒｏｍ  ｔｈｅ  Ｓｏｕｔｈｅｒｎ  Ｎｅｔｗｏｒｋ  ｏｎ  Ａｄｖｅｒｓｅ  Ｒｅａｃｔｉｏｎｓ  （ＳＯＮＡＲ）。Ｓｅｍｉｎ  Ｔｈｒｏｍｂ  Ｈｅｍｏｓｔ  ２０１２，３８（８），７８３〜９６
【発明の概要】
【００１１】
本発明は、疎水性表面基及び１種以上のイオン性修飾剤を含むクロマトグラフィ表面を含む高純度クロマトグラフィ材料（ＨＰＣＭ）及び分析対象試料に両親媒性強塩基性標識部分を提供可能な標識試薬を使用して、標識されたグリカンのクロマトグラフィ分析のための新規の方法を提供する。
【００１２】
一態様において、本発明は、試料からグリカンを選択的に単離する方法を提供し、方法は、
ａ）グリカンを含む試料を標識試薬と反応させて、標識されたグリカン試料を生成する工程と、
ｂ）クロマトグラフィ表面を含む高純度クロマトグラフィ材料を含むクロマトグラフ分離装置に標識されたグリカン試料を搭載する工程であって、クロマトグラフィ表面は、疎水性表面基及び１種以上のイオン性修飾剤を含み、ただし、イオン性修飾剤が双性イオンを含まない場合、イオン性修飾剤は、グリカンが高純度クロマトグラフィ材料に選択的に吸着されるように四級アンモニウムイオン部分を含まない、工程と、
ｃ）吸着した標識されたグリカンを高純度クロマトグラフィ材料から溶出させることにより、標識されたグリカンを試料から選択的に単離する工程と、を含む。
【００１３】
別の態様では、本発明は、試料から複数種のグリカンを分離する方法を提供し、方法は、
ａ）複数種のグリカンを含む試料と標識試薬とを反応させて標識されたグリカン試料を生成する工程と、
ｂ）クロマトグラフィ表面を含む高純度クロマトグラフィ材料を含むクロマトグラフ分離装置に複数種のグリカンを含む標識されたグリカン試料を搭載する工程であって、クロマトグラフィ表面は、疎水性表面基及び１種以上のイオン性修飾剤を含み、ただし、イオン性修飾剤が双性イオンを含まない場合、イオン性修飾剤は、グリカンが高純度クロマトグラフィ材料に吸着されるように四級アンモニウムイオン部分を含まない、工程と、
ｃ）吸着した標識されたグリカンを高純度クロマトグラフィ材料から溶出させることにより、標識されたグリカンを分離する工程と、を含む。
【００１４】
更に別の態様では、本発明は、試料中に含有されたグリカンを精製する方法を提供し、方法は、
ａ）グリカンを含む試料を標識試薬と反応させて、標識されたグリカン試料を生成することと、
ｂ）クロマトグラフィ表面を含む高純度クロマトグラフィ材料を含むクロマトグラフ分離装置に標識されたグリカン試料を搭載することであって、クロマトグラフィ表面は、疎水性表面基及び１種以上のイオン性修飾剤を含み、ただし、イオン性修飾剤が双性イオンを含まない場合、イオン性修飾剤は、グリカンが高純度クロマトグラフィ材料に吸着されるように四級アンモニウムイオン部分を含まない、ことと、
ｃ）吸着したグリカンを高純度クロマトグラフィ材料から溶出させることにより、グリカンを精製することと、を含む。
【００１５】
更に他の態様において、本発明は、試料中のグリカンを検出する方法を提供し、方法は、
ａ）グリカンを含む試料を標識試薬と反応させて、標識されたグリカン試料を生成する工程と、
ａ）クロマトグラフィ表面を含む高純度クロマトグラフィ材料を含むクロマトグラフ分離装置に標識されたグリカン試料を搭載する工程であって、クロマトグラフィ表面は、疎水性表面基及び１種以上のイオン性修飾剤を含み、ただし、イオン性修飾剤が双性イオンを含まない場合、イオン性修飾剤は、グリカンが高純度クロマトグラフィ材料に吸着されるように四級アンモニウムイオン部分を含まない、工程と、
ｂ）吸着したグリカンを高純度クロマトグラフィ材料から溶出させる工程と、
ｃ）グリカンを検出する工程と、を含む。
【００１６】
特定の実施形態では、グリカンは、Ｎ−グリカン又はＯ−グリカンである。特定の実施形態では、グリカンは、ｈＩｇＧグリカン、フェチュイングリカン、ＦＡ２ＢＧ２Ｓ２、ＦＡ２Ｇ２Ｓ１又はＦＡ２Ｇ２である。
【００１７】
いくつかの実施形態では、グリカン標識試薬は、ＭＳ活性の、迅速蛍光タグ付け化合物、プロカインアミド試薬又はプロカイン試薬である。特定の実施形態では、グリカン標識試薬は、０〜５、１〜５、又は１〜３のログＰ値を有する両親媒性強塩基性部分を提供する。特定の実施形態では、グリカン標識試薬は、６よりも大きい、７よりも大きい、又は８よりも大きいｐＫａ値を有する両親媒性強塩基性部分を提供する。
【００１８】
特定の実施形態では、グリカン標識試薬は、以下の式を有する試薬である。
【００１９】
【化１】
2019516969.tif 000003
【００２０】
本発明のいくつかの実施形態では、高純度クロマトグラフィ材料は、クロマトグラフィックコア材料を更に含む。
【００２１】
特定の実施形態では、本発明のＨＰＣＭは、カルボン酸基、スルホン酸基、アリールスルホン基、リン酸基、ボロン酸基、アミノ基、イミド基、アミド基、ピリジル基、イミダゾリル基、ウレイド基、チオニルウレイド基、アミジノ基、グアニジン基又はアミノシラン基を含むイオン性修飾剤を含む。
【００２２】
更に別の実施形態では、クロマトグラフィ表面のイオン性修飾剤は、クロマトグラフィ表面を式（Ｉ）
【００２３】
【化２】
2019516969.tif 000004
式（ＩＩ）：
【００２４】
【化３】
2019516969.tif 000005
式（ＩＩＩ）：
【００２５】
【化４】
2019516969.tif 000006
又はこれらの組み合わせを有する群から選択されるイオン性修飾剤と反応させることで提供され、
式中、
ｍは１〜８の整数であり、
ｖは０又は１であり、
ｖが０の場合、ｍ’は０であり、
ｖが１の場合、ｍ’は１〜８の整数であり、
Ｚは
【００２６】
【化５】
2019516969.tif 000007
−ＯＨ、−ＯＲ６、アミン、アルキルアミン、ジアルキルアミン、イソシアネート、塩化アシル、トリフレート、イソシアネート、チオシアネート、炭酸イミダゾール、ＮＨＳ−エステル、カルボン酸、エステル、エポキシド、アルキン、アルケン、アジド、−Ｂｒ、−Ｃｌ、又は−Ｉを含が、これらに限定されない化学的反応性基を表し、
Ｙは内部極性官能基（embedded polar functionality）であり、
Ｒ１の各存在は、（限定されないが）−Ｈ、−ＯＨ、−ＯＲ６、ジアルキルアミン、トリフレート、Ｂｒ、Ｃｌ、Ｉ、ビニル、アルケン、又は−（ＣＨ２）ｍ”Ｑを含むケイ素上の化学的反応性基を独立して表し、
Ｑの各存在は、−ＯＨ、−ＯＲ６、アミン、アルキルアミン、ジアルキルアミン、イソシアネート、塩化アシル、トリフレート、イソシアネート、チオシアネート、炭酸イミダゾール、ＮＨＳ−エステル、カルボン酸、エステル、エポキシド、アルキン、アルケン、アジド、−Ｂｒ、−Ｃｌ、又は−Ｉであり、
ｍ”は１〜８の整数であり、
ｐは１〜３の整数であり、
Ｒ１の各存在は、Ｆ、Ｃ１〜Ｃ１８アルキル、Ｃ２〜Ｃ１８アルケニル、Ｃ２〜Ｃ１８アルキニル、Ｃ３〜Ｃ１８シクロアルキル、Ｃ１〜Ｃ１８ヘテロシクロアルキル、Ｃ５〜Ｃ１８アリール、Ｃ５〜Ｃ１８アリールオキシ、又はＣ１〜Ｃ１８ヘテロアリール、フルオロアルキル、又はフルオロアリールを独立して表し、
Ｒ２、Ｒ２’、Ｒ３、及びＲ３’の各存在は、水素、Ｃ１〜Ｃ１８アルキル、Ｃ２〜Ｃ１８のアルケニル、Ｃ２〜Ｃ１８アルキニル、Ｃ３〜Ｃ１８シクロアルキル、Ｃ２〜Ｃ１８ヘテロシクロアルキル、Ｃ５〜Ｃ１８アリール、Ｃ５〜Ｃ１８アリールオキシ、又はＣ４〜Ｃ１８ヘテロアリール、−Ｚ、又は式−Ｓｉ（Ｒ’）ｂＲ”ａ若しくは−Ｃ（Ｒ’）ｂＲ”ａを有する基を独立して表し、
ａ及びｂはそれぞれ、ａ＋ｂ＝３の場合、０〜３の整数を表し、
Ｒ’はＣ１〜Ｃ６直鎖状、環状又は分岐状のアルキル基を表し、
Ｒ”は、アルキル基、アルケニル基、アルキニル基、アリール基、シアノ基、アミノ基、ジオール基、ニトロ基、エステル基、カチオン又はアニオン交換基、内部極性官能基を含むアルキル又はアリール基、及びキラル部分からなる群から選択される官能基である。
【００２７】
Ｒ４は、水素、Ｃ１〜Ｃ１８アルキル、Ｃ２〜Ｃ１８アルケニル、Ｃ２〜Ｃ１８アルキニル、Ｃ３〜Ｃ１８シクロアルキル、Ｃ１〜Ｃ１８ヘテロシクロアルキル、Ｃ５〜Ｃ１８アリール、Ｃ５〜Ｃ１８アリールオキシ、又はＣ１〜Ｃ１８ヘテロアリールを表し、
Ｒ５は、水素、Ｃ１〜Ｃ１８アルキル、Ｃ２〜Ｃ１８アルケニル、Ｃ２〜Ｃ１８アルキニル、Ｃ３〜Ｃ１８シクロアルキル、Ｃ１〜Ｃ１８ヘテロシクロアルキル、Ｃ５〜Ｃ１８アリール、Ｃ５〜Ｃ１８アリールオキシ、又はＣ１〜Ｃ１８ヘテロアリールを表し、
Ｒ６の各存在は、Ｃ１〜Ｃ１８アルキル、Ｃ２〜Ｃ１８アルケニル、Ｃ２〜Ｃ１８アルキニル、Ｃ３〜Ｃ１８シクロアルキル、Ｃ１〜Ｃ１８ヘテロシクロアルキル、Ｃ５〜Ｃ１８アリール、Ｃ５〜Ｃ１８アリールオキシ、又はＣ１〜Ｃ１８ヘテロアリールを独立して表し、
Ｈｅｔは、少なくとも１つの窒素分子を含む複素環系又はヘテロアリール環系を表し、
Ａは、酸性イオン性修飾剤部分又は二重電荷イオン性修飾剤部分を表す。
【００２８】
更に他の実施形態において、イオン性修飾剤は、アミノプロピルトリエトキシシラン、アミノプロピルトリメトキシシラン、２−（２−（トリクロロシリル）エチル）ピリジン、２−（２−（トリメトキシ）エチル）ピリジン、２−（２−（トリエトキシ）エチル）ピリジン、２−（４−ピリジルエチル）トリエトキシシラン、２−（４−ピリジルエチル）トリメトキシシラン、２−（４−ピリジルエチル）トリクロロシラン、クロロプロピルトリメトキシシラン、クロロプロピルトリクロロシラン、クロロプロピルトリクロロシラン、クロロプロピルトリエトキシシラン、イミダゾリルプロピルトリメトキシシラン、イミダゾリルプロピルトリエトキシシラン、イミダゾリルプロピルトリクロロシラン、スルホプロピルトリシラノール、カルボキシエチルシラントリオール、２−（カルボメトキシ）エチルメチルジクロロシラン、２−（カルボメトキシ）エチルトリクロロシラン、２−（カルボメトキシ）エチルトリメトキシシラン、ｎ−（トリメトキシシリルプロピル）エチレンジアミン三酢酸、（２−ジエチルホスファトエチル）トリエトキシシラン、３−メルカプトプロピルトリエトキシシラン、３−メルカプトプロピルトリメトキシシラン、ビス［３−（トリエトキシシリル）プロピル］ジスルフィド、ビス［３−（トリエトキシシリル）プロピル］テトラスルフィド、２，２−ジメトキシ−１−チア−２−シラシクロペンタン、ビス（トリクロロシリルエチル）フェニルスルホニルクロリド、２−（クロロスルホニルフェニル）エチルトリクロロシラン、２−（クロロスルホニルフェニル）エチルトリメトキシシラン、２−（エトキシスルホニルフェニル）エチルトリメトキシシラン、２−（エトキシスルホニルフェニル）エチルトリメトキシシラン、２−（エトキシスルホニルフェニル）エチルトリクロロシラン、スルホン酸フェネチルトリシラノール、（トリエトキシシリルエチル）フェニルホスホン酸ジエチルエステル、（トリメトキシシリルエチル）フェニルホスホン酸ジエチルエステル、（トリクロロシリルエチル）フェニルホスホン酸ジエチルエステル、ホスホン酸フェネチルトリシラノール、Ｎ−（３−トリメトキシシリルプロピル）ピロール、Ｎ−（３−トリエトキシシリルプロピル）−４，５−ジヒドロイミダゾール、ビス（メチルジメトキシシリルプロピル）−Ｎ−メチルアミン、トリス（トリエトキシシリルプロピル）アミン、ビス（３−トリメトキシシリルプロピル）−Ｎ−メチルアミン、（Ｎ，Ｎ−ジエチル−３−アミノプロピル）トリメトキシシラン、Ｎ−（ヒドロキシエチル）−Ｎ−メチルアミノプロピルトリメトキシシラン、３−（Ｎ，Ｎ−ジメチルアミノプロピル）トリメトキシシラン、ビス（２−ヒドロキシエチル）−３−アミノプロピルトリエトキシシラン、Ｎ，Ｎ’−ビス（ヒドロキシエチル）−Ｎ，Ｎ’−ビス（トリメトキシシリルプロピル）エチレンジアミン、又はＮ，Ｎ−ジメチル−３−アミノプロピルメチルジメトキシシランである。
【００２９】
いくつかの実施形態では、ＨＰＣＭの疎水性表面群は、Ｃ４〜Ｃ３０の結合相、芳香族、フェニルアルキル、フルオロ芳香族、フェニルヘキシル、ペンタフルオロフェニルアルキル、又はキラル結合相である。
【００３０】
他の実施形態では、ＨＰＣＭのクロマトグラフィックコアは、シリカ材料又はハイブリッド無機／有機物質である。
【００３１】
更に他の実施形態では、ＨＰＣＭのクロマトグラフィックコアは、表面多孔性材料である。
【００３２】
特定の実施形態において、高純度クロマトグラフィ材料は、ジエチルアミノエチル、ジメチルアミノエチル、ジメチルアミノプロピル、ジメチルアミノエチル、又はジエチルアミノプロピル（ＤＥＡＰ）修飾剤で調製された固定相である。
【００３３】
他の実施形態では、溶出工程は、ｐＨ１〜ｐＨ８、ｐＨ２〜ｐＨ７、又はｐＨ３〜ｐＨ６を有する緩衝液を含む移動相を利用する。
【００３４】
他の実施形態では、クロマトグラフ分離装置は、クロマトグラフィカラム、薄層プレート、濾過膜、マイクロ流体分離装置、試料クリーンアップ装置、固体支持体、固相抽出装置、マイクロチップ分離装置、及びマイクロタイタープレートからなる群から選択される装置である。
【００３５】
更に他の実施形態では、本発明の方法は、工程ｃで溶出した標識されたグリカンを、二次クロマトグラフィ手段で処理することにより、グリカンを更に単離、精製、又は分離する工程を更に含む。特にこのような実施形態において、二次クロマトグラフィ手段は、疎水性表面基及び１種以上のイオン性修飾剤を含むクロマトグラフィ表面を含む高純度クロマトグラフィ材料以外のクロマトグラフィ材料を含む第２のクロマトグラフ分離装置か、又は疎水性表面基及び１種以上のイオン性修飾剤を含むクロマトグラフィ表面を含む高純度クロマトグラフィ材料以外のクロマトグラフ分離装置における第２のクロマトグラフィ材料である。他の特定の実施形態では、二次クロマトグラフ分離装置は、クロマトグラフィカラム、薄層プレート、濾過膜、マイクロ流体分離装置、試料クリーンアップ装置、固体支持体、固相抽出装置、マイクロチップ分離装置、及びマイクロタイタープレートからなる群から選択される装置である。
【００３６】
本発明の方法の他の実施形態、標識試薬及び方法、並びにハイブリッド、シリカ、粒子、モノリス及び表面多孔性材料を含む本発明のＨＰＣＭの合成及び使用は、下記により詳細に記載される。
【図面の簡単な説明】
【００３７】
【図１】両親媒性強塩基性部分で修飾されたグリカンの例示的な化学構造の図であり、具体的には、ＲＦＭＳ標識されたヘプタサッカリドグリカンを示す図である。
【図２】Ｔｈｅｒｍｏ  Ｈｙｐｅｒｃａｒｂ  ２５０Å  ３μｍ  ２．１×１５０ｍｍカラムを使用して生成された蛍光クロマトグラムであり、本発明の標識されたＮ−グリカンは、黒鉛化固定相を用いて強く保持され過ぎており、分解が不十分であることを示し、分離条件は、実施例２に記載されている。
【図３】従来のＣ１８逆位相材料を使用して生成された本発明の標識されたＮ−グリカン（ＦＡ２Ｇ２、ＦＡ２Ｇ２Ｓ１及びＦＡ２Ｇ２Ｓ２）の抽出されたイオンクロマトグラムであり、従来の分離は、所望の選択性に比べて不十分な選択性を提供することを示し、分離条件は、実施例２に記載されている。
【図４】Ｗａｔｅｒｓ  ＡＣＱＵＩＴＹ  ＵＰＬＣ  ＣＳＨ  Ｃ１８  １３０Å  １．７μｍ  ２．１×１５０カラムを使用して生成された蛍光クロマトグラムであり、本発明の標識されたＮ−グリカンが保持され、荷電表面逆相材料を使用した高ピーク容量で一意的に分離されていることを示す。（Ａ）は、クロマトグラム全体である。（Ｂ）は、観察されたクロマトグラフピーク及び中性、モノシアリル化及びジシアリル化されたグリカン構造に対するＭＳベースの割り当ての拡大クロマトグラムである。分離条件は、実施例３に記載されている。
【図５】本発明に従って標識されたｈＩｇＧグリカンの蛍光クロマトグラムであり、種々の水性移動相添加剤の使用による感度、保持性、選択性の調整を示す。（Ａ）は、Ｗａｔｅｒｓ  ＡＣＱＵＩＴＹ  ＵＰＬＣ  ＣＳＨ  Ｃ１８  １３０Å  １．７μｍ  ２．１×１５０ｍｍカラム及びアンモニウム／ギ酸系緩衝液で分離された、標識されたｈＩｇＧグリカンの蛍光クロマトグラムである。（Ｂ）は、Ｗａｔｅｒｓ  ＡＣＱＵＩＴＹ  ＵＰＬＣ  ＣＳＨ  Ｃ１８  １３０Å  １．７μｍ  ２．１×１５０ｍｍ及びギ酸アンモニウム／酢酸系緩衝液によって分離された、標識されたｈＩｇＧグリカンの蛍光クロマトグラムである。分離条件は、実施例４に記載されている。
【図６】本発明に従って標識されたｈＩｇＧグリカンの蛍光クロマトグラムであり、ＨＰＣＭを伴う高シアリル化グリカンを分解するためには一定のイオン強度分離が有利であることを示す。（Ａ）は、Ｗａｔｅｒｓ  ＡＣＱＵＩＴＹ  ＵＰＬＣ  ＣＳＨ  Ｃ１８  １３０Å  １．７μｍ  ２．１×１５０ｍｍカラム及びギ酸アンモニウム／酢酸系緩衝液の多様な組成を含有する溶離液移動相によって分離された、標識されたフェチュイングリカンの蛍光クロマトグラムである。「ＭｅＣＮ」は、アセトニトリルの略である。分離条件は、実施例５に記載されている。
【図７】本発明に従って標識されたｈＩｇＧグリカンの蛍光クロマトグラムであり、ＨＰＣＭカラムクロマトグラフィを用いて最適化された分離を示す。（Ａ）は、Ｗａｔｅｒｓ  ＡＣＱＵＩＴＹ  ＵＰＬＣ  ＣＳＨ  Ｃ１８  １３０Å  １．７μｍ  ２．１×１５０ｍｍカラムで取得された標識されたｈＩｇＧグリカンの蛍光クロマトグラムである。（Ｂ）は、同カラムで取得された標識されたフェチュイングリカンの蛍光クロマトグラムである。ＭＳベースで特定され、分離条件は、実施例６に記載されている。
【図８】本発明に従って標識されたｈＩｇＧグリカンの蛍光クロマトグラムであり、強塩基性対弱塩基性のイオン性修飾剤を有する荷電表面逆相材料は、異なる移動相最適化を必要とすることを示す。ＤＥＡＰ  ＨＰＣＭ  １３０Å  １．７μｍ  ２．１×１５０ｍｍカラムによって得られるような標識されたｈＩｇＧグリカンの蛍光クロマトグラムであり、分離ごとに移動相Ａ及びＢが定義される。「ＭｅＣＮ」は、アセトニトリルを示し、分離条件は、実施形態７に記載されている。
【図９】勾配条件を利用した、本発明に従って標識されたｈＩｇＧグリカンの蛍光クロマトグラムである。ＤＥＡＰ  ＨＰＣＭ  １３０Å  １．７μｍ  ２．１×１５０ｍｍカラムによって得られるような標識されたｈＩｇＧグリカンの蛍光クロマトグラムであり、分離ごとに勾配条件が定義される。分離条件は、実施例８に記載されている。
【図１０】ジエチルアミノプロピル（ＤＥＡＰ）修飾ＨＰＣＭクロマトグラフィカラムを利用した本発明に従って標識されたｈＩｇＧグリカンの蛍光クロマトグラムである。（Ａ）は、ＤＥＡＰ  ＨＰＣＭ  １３０Å  １．７μｍ  ２．１×１５０ｍｍカラムで得られるような標識されたｈＩｇＧグリカンの蛍光クロマトグラムである。（Ｂ）は、同カラムで得られるような標識されたフェチュイングリカンの蛍光クロマトグラムである。ＭＳベースで特定され、アスタリスクは、非グリカンピークをマークする。分離条件は、実施例９に記載されている。
【図１１】ジエチルアミノプロピル（ＤＥＡＰ）修飾ＨＰＣＭクロマトグラフィカラムを利用した本発明に従って標識されたｈＩｇＧグリカンの蛍光クロマトグラムであり、０〜１０ｍＭのギ酸アンモニウム／ギ酸緩衝液のイオン強度に初期条件を調節することによって標識されたグリカンの改善された分離を示す。ＤＥＡＰ  ＨＰＣＭ  １３０Å  １．７μｍ  ２．１×１５０ｍｍカラム及び初期条件に対し様々なイオン強度：０．５〜１０ｍＭギ酸アンモニウム／ギ酸緩衝液で取得された、標識されたｈＩｇＧグリカンの蛍光クロマトグラムである。勾配条件が提供され、「ＭｅＣＮ」は、アセトニトリルを示す。分離条件は、実施例１０に記載されている。
【図１２】高感度ＥＳＩ＋ＭＳ検出に対する支持を示す改良された分離を示すジエチルアミノプロピル（ＤＥＡＰ）修飾ＨＰＣＭクロマトグラフィカラムを利用して、本発明に従って標識されたグリカンの蛍光及びベースピーク強度（ＢＰＩ）クロマトグラフである。（Ａ）は、ＤＥＡＰ  ＨＰＣＭ  １３０Å  １．７μｍ  ２．１×１５０ｍｍカラム及び最適な方法条件で取得した標識されたウシフェチュイングリカンの蛍光及びベースピーク強度（ＢＰＩ）クロマトグラムである。（Ｂ）は、マークされた保持時間において溶出した標識されたグリカンに対応する高信号対雑音、低バックグラウンドＥＳＩ＋質量スペクトルである。分離条件は、実施例９に記載されている。
【図１３】多様な両親媒性強塩基性部分で標識された放出されたフェチュイングリカンの改善された分離を示す、ジエチルアミノプロピル（ＤＥＡＰ）修飾ＨＰＣＭクロマトグラフィカラムを利用する本発明に従って標識されたグリカンの蛍光クロマトグラフである。（Ａ）は、ＤＥＡＰ  ＨＰＣＭ  １３０Å  １．７μｍ（位相１Ａ）２．１×１５０ｍｍカラムで取得されたＲＭＦＳ標識されたフェチュインＮ−グリカンの蛍光クロマトグラムである。（Ｂ）は、同カラムで取得されたプロカイン標識されたフェチュインＮ−グリカンの蛍光クロマトグラムである。（Ｃ）は、同カラムで取得されたプロカインアミド標識されたフェチュインＮ−グリカンの蛍光クロマトグラムである。分離条件は、実施例１１に記載されている。
【図１４】市販のｍ混合モードカラムと比較して、ジエチルアミノプロピル（ＤＥＡＰ）修飾ＨＰＣＭクロマトグラフィカラムを利用する、本発明に従って標識されたｈＩｇＧグリカンの蛍光クロマトグラフである。分離条件は、実施例１２に記載されている。
【図１５】市販のｍ混合モードカラムと比較して、ジエチルアミノプロピル（ＤＥＡＰ）修飾ＨＰＣＭクロマトグラフィカラムを利用する、本発明により標識されたフェチュインＮ−グリカンの蛍光クロマトグラフである。分離条件は、実施例１２に記載されている。
【図１６】（Ａ）表面に帯電した逆相材料（ＤＥＡＰ  ＨＰＣＭ、位相１Ａ／１Ｂ）対（Ｂ）米国特許出願公開第２０１４０１７８９１２号の位相２１の図である。中性リガンドに対する、イオン化可能なリガンドの比が概略的に近似されている。
【発明を実施するための形態】
【００３８】
本発明は、例えば、クロマトグラフ分離のための新規なクロマトグラフィ材料、本材料調製のためのプロセス、クロマトグラフィ材料を含む分離装置、及び装置の使用方法を提供する。本発明は、下記に記述する定義を参照することにより、より完全に説明されることとなる。
【００３９】
定義
「高純度」又は「高純度クロマトグラフィ材料」は、高純度の前駆体から調製される材料を含む。特定の態様では、高純度材料により、金属汚染が低減し、かつ／又は表面シラノールの酸度及び表面の異質性を含むが、これらに限定されないクロマトグラフィ特性を低下させない。
【００４０】
「クロマトグラフィ表面」は、試料のクロマトグラフ分離をもたらす表面を含む。特定の態様において、クロマトグラフィ表面は、多孔質である。いくつかの態様では、クロマトグラフィ表面は、粒子、表面多孔性材料又はモノリスの表面であってもよい。特定の態様では、クロマトグラフィ表面は、クロマトグラフ分離の間に組み合わせて使用される１つ以上の粒子、表面多孔性材料又はモノリスの表面から構成される。ある他の態様では、クロマトグラフィ表面は、非多孔質である。
【００４１】
「イオン性修飾剤」は、電子供与性基又は電子求引性基を担う官能基を含む。特定の態様では、イオン性修飾剤は、１つ以上のカルボン酸基、アミノ基、イミド基、アミド基、ピリジル基、イミダゾリル基、ウレイド基、チオニル−ウレイド基、アミジノ基、グアニジン基、アミノシラン基、又はこれらの組み合わせを含む。他の態様において、イオン性修飾剤は、遊離孤立電子対を有する窒素又はリン原子を保有する基を含む。特定の態様において、イオン性修飾剤は、材料表面に共有結合し、イオン性基を有する。いくつかの例では、イオン性修飾剤は、表面ハイブリッド基の化学修飾によってクロマトグラフィ材料に付着する。
【００４２】
「疎水性表面基」は、疎水性を示すクロマトグラフィ表面上の表面基を含む。特定の態様において、疎水基は、Ｃ４〜Ｃ１８結合相などの炭素結合相とすることができる。他の態様では、疎水性表面基は、疎水性表面の外側部分が疎水性を維持するように、内部極性基を含むことができる。いくつかの例では、イオン性修飾剤は、表面ハイブリッド基の化学修飾によってクロマトグラフィ材料に付着する。他の例では、疎水基は、Ｃ４〜Ｃ３０、内部極性、キラル、フェニルアルキル又はペンタフルオロフェニル結合、及びコーティングであることができる。
【００４３】
「クロマトグラフィックコア」は、限定するものではないが、材料の内部部分を形成する粒子、モノリス又は他の適切な構造の形態の、本明細書において定義されるようなシリカ又はハイブリッド材料のような有機物質を含むクロマトグラフィ材料を含む。特定の態様では、クロマトグラフィックコアの表面は、本明細書において定義されるようにクロマトグラフィ表面を表し、又は本明細書に定義されるように、クロマトグラフィ表面によって包まれた材料を表す。クロマトグラフィ表面材料は、離散的な遷移又は別個の遷移が識別可能であるようにクロマトグラフィックコアに配置若しくは結合されてもよく、又はアニールされてもよい。あるいは、クロマトグラフィ表面材料は、クロマトグラフィックコアの表面と混ざり合うようにクロマトグラフィックコアに結合されてもよく、結果として、材料のグラデーションが形成され、離散的な内部コア表面が生じない。特定の実施形態では、クロマトグラフィ表面材料は、クロマトグラフィックコアの材料と同一であるか又は異なってもよく、孔体積、表面積、平均孔径、炭素含量又は加水分解性ｐＨ安定性を含むがこれらに限定されないクロマトグラフィックコアと異なる物理的又は物理化学的特性を示してもよい。
【００４４】
「ハイブリッド無機／有機物質」を含む「ハイブリッド」は、無機ベース構造を含み、有機官能性は、内部又は「骨格」無機構造並びにハイブリッド材料表面の両方に不可欠である。ハイブリッド材料の無機部分は、例えば、アルミナ、シリカ、チタン、セリウム、若しくはジルコニウム又はこれらの酸化物、あるいはセラミック材料であってもよい。「ハイブリッド」は、無機ベース構造を含み、有機官能性は、内部又は「骨格」無機構造並びにハイブリッド材料表面の両方に不可欠である。上記のように、例示的なハイブリッド材料は、米国特許第４，０１７，５２８号、同第６，５２８，１６７号、同第６，６８６，０３５号及び同第７，１７５，９１３号において示されている。
【００４５】
「脂環基」という用語は、炭素原子数３以上の閉鎖環状構造を含む。脂環基としては、飽和環状炭化水素であるシクロパラフィン類又はナフテン類、２つ以上の二重結合で不飽和化された環状オレフィン、及び三重結合を有するシクロアセチレン類が挙げられる。脂環基は、芳香族基を含まない。シクロパラフィン類の例としては、シクロプロパン、シクロヘキサン、シクロペンタンが含まれる。シクロオレフィンの例として、シクロペンタジエン及びシクロオクタテトラエンが含まれる。脂環基はまた、縮合環状構造、アルキル置換脂環基等の置換脂環基を含む。脂環式化合物の場合、そのような置換基の例は、低級アルキル、低級アルケニル、低級アルコキシ、低級アルキルチオ、低級アルキルアミノ、低級アルキルカルボキシル、ニトロ、ヒドロキシル、−ＣＦ３、−ＣＮ等を更に含むことができる。
【００４６】
「脂肪族基」という用語は、典型的には、１〜２２個の炭素原子を有する直鎖又は分岐鎖を特徴とする有機化合物を含む。脂肪族基は、アルキル基、アルケニル基及びアルキニル基を含む。複雑な構造では、鎖は分岐又は架橋することができる。アルキル基としては、直鎖アルキル基及び分岐鎖アルキル基を含む１つ以上の炭素原子を有する飽和炭化水素が挙げられる。このような炭化水素部分は、１つ以上の炭素において、例えば、ハロゲン、ヒドロキシル、チオール、アミノ、アルコキシ、アルキルカルボキシ、アルキルチオ、又はニトロ基で置換されてもよい。炭素数が特定されない限り、本明細書において使用される「低級脂肪族」は、上記で定義されるように脂肪族基（例えば、低級アルキル、低級アルケニル、低級アルキニル）を意味するが、１〜６個の炭素原子を有する。かかる低級脂肪族基、例えば、低級アルキル基の代表例としては、メチル、エチル、ｎ−プロピル、イソプロピル、２−クロロプロピル、ｎ−ブチル、ｓｅｃ−ブチル、２−アミノブチル、イソブチル、ｔｅｒｔ−ブチル、３−チオペンチル等である。本明細書で使用されるように、「ニトロ」という用語は−ＮＯ２を意味し、「ハロゲン」という用語は、−Ｆ、−Ｃｌ、−Ｂｒ又は−Ｉを指し、「チオール」という用語は、ＳＨを意味し、「ヒドロキシル」という用語は、−ＯＨを意味する。これにより、本明細書で使用する「アルキルアミノ」という用語は、上記に定義されるように、アルキル基を意味し、アルキル基にアミノ基が付着している。好適なアルキルアミノ基は、１〜１２個の炭素原子を有する基であり、好ましくは、炭素数１〜約６個の炭素原子を有する。「アルキルチオ」という用語は、上記で定義されるように、スルフヒドリル基が結合しているアルキル基を意味する。好適なアルキルチオ基は、１〜１２個の炭素原子を有する基であり、好ましくは、炭素数１〜約６個の炭素原子を有する。本明細書で使用されるように、「アルキルカルボキシル」という用語は、上記で定義されるように、カルボキシル基が結合したアルキル基を意味する。本明細書で使用されるように、「アルコキシ」という用語は、上記で定義されるように、酸素原子が結合したアルキル基を意味する。代表的なアルコキシ基としては、１〜１２個の炭素原子、好ましくは、１〜約６個の炭素原子、例えば、メトキシ、エトキシ、プロポキシ、ｔｅｒｔ−ブトキシ等を有する基が挙げられる。「アルケニル」及び「アルキニル」という用語は、アルキルに類似する不飽和脂肪族基を意味するが、それぞれ少なくとも１つの二重結合又は三重結合を含む。好適なアルケニル基及びアルキニル基は、２〜約１２個の炭素原子、好ましくは１〜約６個の炭素原子を有する基を含む。
【００４７】
「アルキル」という用語は、直鎖アルキル基、分岐鎖アルキル基、シクロアルキル（脂環式）基、アルキル置換シクロアルキル基、シクロアルキル置換アルキル基を含む飽和脂肪族基を含む。特定の実施形態では、直鎖又は分岐鎖アルキルは、その骨格において例えば、直鎖に対してＣ１〜Ｃ３０又は分岐鎖に対してＣ３〜Ｃ３０の、３０個以下の炭素原子を有する。特定の実施形態では、直鎖又は分岐鎖アルキルは、例えば、直鎖に対してＣ１〜Ｃ２０又は分岐鎖に対してＣ３〜Ｃ２０の、その骨格において２０個以下、より好ましくは１８個未満の炭素原子を有する。同様に、好ましいシクロアルキルは、環状構造において４〜１０個の炭素原子、及びより好ましくは環状構造において４〜７個の炭素原子を有する。「低級アルキル」という用語は、鎖状において炭素数１〜６を有するアルキル基及び環状構造において炭素数３〜６を有するシクロアルキルを意味する。
【００４８】
また、本明細書及び特許請求の範囲で使用される場合、（「低級アルキル」を含む）「アルキル」という用語は、「非置換アルキル」及び「置換アルキル」を含み、後者は、炭化水素骨格の１つ以上の炭素の水素を置き換える置換基を有するアルキル部分のことを意味する。このような置換基は、例えば、ハロゲン、ヒドロキシル、アルキルカルボニルオキシ、アリールカルボニルオキシ、アルコキシカルボニルオキシアリールオキシカルボニルオキシカルボキシレート、アルキルカルボニル、アルコキシカルボニル、アミノカルボニル、アルキルチオカルボニル、アルコキシル、リン酸塩、ホスホナート、ホスヒナート、シアノ、（アルキルアミノ、ジアルキルアミノ、アリルアミノ、ジアリルアミノ及びアルキルアリルアミノを含む）アミノ、（アルキルカルボニルアミノ、アリルカルボニルアミノ、カルバモイル及びウレイドを含む）アシルアミノ、アミジノ、イミノ、スルヒドリル、アルキルチオ、アリルチオ、チオカルボキシレート、硫酸、スルホナート、スルファモイル、スルホンアミド、ニトロ、トリフルオロメチル、シアノ、アジドヘテロシクリル、アラルキル又は芳香族又はヘテロ芳香族部分を含むことができる。炭化水素鎖において置換された部分は、適切である場合、それ自体を置換することができることが当業者によって理解されるであろう。シクロアルキルは、例えば、上記のような置換基で更に置換することができる。「アラルキル」部分は、例えば１〜３個の分離又は縮合環及び６〜約１８個の炭素環原子、例えば、フェニルメチル（ベンジル）を有するアリールで置換されたアルキルである。
【００４９】
本明細書で使用される「アミノ」という用語は、式−ＮＲａＲｂの非置換又は置換部分のことを指し、Ｒａ及びＲｂは、それぞれ水素、アルキル、アリール、又はヘテロシクリルであり、あるいは、Ｒａ及びＲｂは、それぞれ窒素原子と結合し、３〜８個の原子を有する環状部分を形成する。これにより、「アミノ」という用語は、特に明記しない限り、ピペリジニル基又はピロリジニル基などの環状アミノ部分を含む。「アミノ置換アミノ基」とは、Ｒａ及びＲｂのうちの少なくとも１つが更にアミノ基で置換されるアミノ基のことを意味する。
【００５０】
「芳香族基」という用語は、１つ以上の環を含有する不飽和環状炭化水素を含む。芳香族基としては、５及び６員環の単環基、例えば、ベンゼン、ピロール、フラン、チオフェン、イミダゾール、オキサゾール、チアゾール、トリアゾール、ピラゾール、ピリジン、ピラジン、ピリダジン、ピリミジン等の０〜４個のへテロ原子が挙げられ得る。芳香環は、１つ以上の環位置において、例えば、ハロゲン、低級アルキル、低級アルケニル、低級アルコキシ、低級アルキルチオ、低級アルキルアミノ、低級アルキルカルボキシル、ニトロ、ヒドロキシル、−ＣＦ３、又は−ＣＮ等で置換され得る。
【００５１】
「アリール」という用語は、０〜４個のヘテロ原子、例えば、非置換又は置換ベンゼン、ピロール、フラン、チオフェン、イミダゾール、オキサゾール、チアゾール、ピラゾール、ピリジン、ピラジン、ピリダジン及びピリミジン等を含み得る５及び６員環の単環芳香族基を含む。アリール基はまた、ナフチル、キノリル、インドリル等の多環縮合芳香族基等を含む。芳香環は、例えば、アルキル基について上述したとおり、１つ以上の環の位置においてかかる置換基で置換されてもよい。好適なアリール基としては、非置換及び置換フェニル基が含まれる。本明細書で使用される「アリールオキシ」という用語は、上記で定義されるように、酸素原子が結合したアリール基を意味する。本明細書において使用される「アラルコキシ」という用語は、上記で定義されるように、酸素原子が結合したアラルキル基を意味する。好適なアラルコキシ基は、１〜３個の別個の又は縮合した環及び６〜約１８個の炭素環原子、例えばＯ−ベンジルを有する。
【００５２】
「セラミック前駆体」という用語は、セラミック材料の形成において生じる任意の化合物を含むことを意図している。
【００５３】
「キラル部分」という用語は、キラル又は立体選択的合成を可能にする任意の官能基を含むことを意図している。キラル部分は、少なくとも１つのキラル中心、天然及び非天然アミノ酸、ペプチド及びタンパク質、誘導体化セルロース、大環状抗生物質、シクロデキストリン、クラウンエーテル及び金属錯体を有する置換基を含むが、これらに限定されない。
【００５４】
「内部極性官能基」という用語は、シリカ表面上の未反応シラノール基の遮蔽による塩基性試料との相互作用が減少するように、一体の極性部分を提供する官能基である。内部極性官能基は、これに限定されないが、炭酸、アミド、尿素、エーテル、チオエーテル、スルフィニル、スルホキシド、スルホニル、チオ尿素、チオカーボネート、チオカルバメート、エチレングリコール、複素環式、及びトリアゾール官能基、又は米国特許第５，３７４，７５５号に開示されるようなカルバメート官能基及びキラル部分などが含まれる。
【００５５】
「クロマトグラフィ的に増強された細孔幾何形状」という言葉は、現在開示されている材料の孔構成の幾何形状を含み、例えば、当該分野における他のクロマトグラフィ媒体と区別して、材料のクロマトグラフ分離能力を強化することが見出されている。例えば、幾何形状を形成、選択又は構築することができ、種々の特性及び／又は因子を使用して、例えば、当該技術分野において既知の又は従来使用された幾何形状と比較して、材料のクロマトグラフ分離能力が「強化」されたか否かを判断できる。これらの因子の例として、（例えば、帯域拡張の低減及び良好なピーク形状によって証明されるように）高い分離効率性、より長いカラム寿命及び高い物質移動特性が挙げられる。これらの特性は、当該技術分野において認識された手法を使用して測定又は観察することができる。例えば、本多孔性無機／有機ハイブリッド材料のクロマトグラフィ的に増強された細孔幾何形状は、（例えば、物質移動速度を低下させ、効率を低下させるため両者とも所望されない）「インクボトル形」又は「シェル形状の」細孔幾何形状又は形態の不在により従来技術の材料と区別される。
【００５６】
クロマトグラフィ的に増強された細孔幾何形状は、微小孔の小集団のみを含むハイブリッド材料において見出される。約３４Å未満の直径の全細孔が材料の比表面積に対して約１１０ｍ２／ｇ未満で占める場合、ハイブリッド材料において微小孔の小集団が得られる。このような低微小孔表面積（ＭＳＡ）を伴うハイブリッド材料により、（例えば、帯域拡張の低減及び良好なピーク形状によって証明されるように）高分離効率性及び良好な物質移動特性を含むクロマトグラフィ強化が得られる。細孔表面積（ＭＳＡ）は、ＢＪＨ法を用いた等温線の吸着脚（adsorption leg）からの多点窒素吸着分析によって決定される３４Å以下の直径を有する細孔における表面積として定義される。本明細書で使用される略語「ＭＳＡ」及び「ＭＰＡ」は、「細孔表面積」を示すために互換的に使用される。
【００５７】
「官能化基」という用語は、クロマトグラフィ固定相に特定のクロマトグラフィ機能性を付与する有機官能基を含む。
【００５８】
「複素環基」という用語は、環内の原子のうちの１つ以上が炭素以外の元素、例えば、窒素、硫黄又は酸素である閉環状構造を含む。複素環基は、飽和又は不飽和であり、ピロール及びフランなどの複素環基は、芳香族特性を有し得る。これらの複素環基は、キノリン及びイソキノリンなどの縮合環状構造を含む。複素環基の他の例は、ピリジン及びプリンを含む。複素環基は、例えば、ハロゲン、低級アルキル、低級アルケニル、低級アルコキシ、低級アルキルチオ、低級アルキルアミノ、低級アルキルカルボキシル、ニトロ、ヒドロキシ、−ＣＦ３、−ＣＮなどの１種以上の構成原子で置換することもできる。好適なヘテロ芳香族基及びヘテロ脂環基は、一般に、１つの環あたり３〜約８員及び１つ以上のＮ、Ｏ又はＳ原子を有する１〜約３個の分離又は縮合環を有し、例えば、クマリニル、キノリニル、ピリジル、ピラジニル、ピリミジル、フリル、ピロリル、チエニル、チアゾリル、オキサゾリル、イミダゾリル、インドリル、ベンゾフラヌル、ベンゾチアゾリル、テトラヒドロフラニル、テトラヒドロピラニル、ピペリジニル、モルフォリノ及びピロリジニルがある。
【００５９】
「金属酸化物前駆体」という用語は、金属を含有し、例えば、アルミナ、シリカ、酸化チタン、酸化ジルコニウムのような金属酸化物の形成をもたらす、任意の化合物を含むことを意図する。
【００６０】
「モノリス」という用語は、個々の粒子の形状及び形態が維持されているベッド構造に充填された個々の粒子の集合を含むことを意図している。粒子は、粒子を共に結合する材料を用いて有利に充填される。先行技術においてよく知られている結合材料のいずれかは、例えば、ジビニルベンジン、メタクリレート、ウレタン、アルケン、アルキン、アミン、アミド、イソシアネート、又はエポキシ基などの線状又は架橋ポリマー、並びにオルガノアルコキシシラン、テトラアルコキシシラン、ポリオルガノアルコキシシラン、ポリエトキシシラン、及びセラミック前駆体の縮合反応として使用できる。特定の実施形態では、「モノリス」という用語はまた、米国特許第７，２５０，２１４号において詳述されたハイブリッドモノリスのような他の方法によって製造されたハイブリッドモノリス、０〜９９モル％シリカ（例えば、ＳｉＯ２）を含有する１つ以上のモノマーの凝結から調製されたハイブリッドモノリス、凝結した多孔性無機／有機粒子から調製されたハイブリッドモノリス、クロマトグラフィ的に増強された細孔幾何形状を有するハイブリッドモノリス、クロマトグラフィ的に増強された細孔幾何形状を有さないハイブリッドモノリス規則的な細孔構造を有するハイブリッドモノリス、非周期的な細孔構造を有するハイブリッドモノリス、非晶質又は無定形の分子秩序を有するハイブリッドモノリス、結晶性ドメイン又は領域を有するハイブリッドモノリス、多様な異なるマクロ孔及びメソ孔特性を伴うハイブリッドモノリス、並びに多様な異なるアスペクト比におけるハイブリッドモノリスを含む。特定の実施形態において、「モノリス」という用語はまた、Ｇ．Ｇｕｉｏｃｈｏｎ／Ｊ．Ｃｈｒｏｍａｔｏｇｒ．Ａ  １１６８（２００７）１０１〜１６８において記載されたような無機モノリスも含む。
【００６１】
「ナノ粒子」という用語は、結晶性又は非結晶性である、約１００ｎｍ未満の少なくとも１辺、例えば、約１００ｎｍ（０．１ｍｍ）未満の直径又は粒子の厚さを有する粉末／ナノ粉末の微視的粒子／粒子又は微視的部材である。ナノ粒子は、とりわけ、例えば、より大きな強度、硬度、延性、焼結性、及びより大きな反応性を含む、従来のバルク材料の特性とは異なり、従来のバルク材料より優れている場合が多い。コロイド沈殿、機械的粉砕、気相核生成及び成長を含む多くのプロセスによって（主にナノサイズの粉末として）合成された少量のナノ材料の特性を判定するために、相当な科学的研究が引き続き費やされている。広範なレビューによりナノ相材料の最近の進展が記録されており、これを参照することにより本明細書に組み込まれている。Ｇｌｅｉｔｅｒ，Ｈ．（１９８９）「Ｎａｎｏ−ｃｒｙｓｔａｌｌｉｎｅ  ｍａｔｅｒｉａｌｓ，」Ｐｒｏｇ．Ｍａｔｅｒ．Ｓｃｉ．３３：２２３〜３１５  ａｎｄ  Ｓｉｅｇｅｌ，Ｒ．Ｗ．（１９９３）「Ｓｙｎｔｈｅｓｉｓ  ａｎｄ  ｐｒｏｐｅｒｔｉｅｓ  ｏｆ  ｎａｎｏ−ｐｈａｓｅ  ｍａｔｅｒｉａｌｓ，」Ｍａｔｅｒ．Ｓｃｉ．Ｅｎｇ．Ａ１６８：１８９〜１９７。特定の実施形態において、ナノ粒子は下記の酸化物又は窒化物：炭化ケイ素、アルミニウム、ダイヤモンド、セリウム、カーボンブラック、カーボンナノチューブ、ジルコニウム、バリウム、セリウム、コバルト、銅、ユーロピウム、ガドリニウム、鉄、ニッケル、サマリウム、シリコン、銀、チタン、亜鉛、ホウ素、及びこれらの混合物を含む。特定の実施形態では、本発明のナノ粒子は、ダイヤモンド、酸化ジルコニウム（非晶質、単斜晶、正方晶、及び立方形態）、酸化チタン（非晶質、アナターゼ、ブルッカイト、及びルチル形態）、アルミニウム（アモルファス、アルファ、及びγ形態）、及び窒化ホウ素（立方形態）から選択される。特定の実施形態では、本発明のナノ粒子は、ナノダイヤモンド、炭化ケイ素、二酸化チタン（アナターゼ形態）、立方晶窒化ホウ素、及びこれらのいかなる組み合わせ選択される。また、特定の実施形態において、ナノ粒子は、結晶性又は非晶性であってもよい。特定の実施形態では、ナノ粒子は、直径１００ｍｍ以下、例えば、直径５０ｍｍ以下、例えば、直径２０ｍｍ以下である。
【００６２】
更に、本発明の複合体中に分散していることを特徴とするナノ粒子は、外因的に付加されたナノ粒子を記述することが意図されていることを理解されたい。これは、例えば、粒子などの巨大分子構造がこれらの内因的に生成された凝集体を含むことができる、ｉｎ  ｓｉｔｕで形成することができる、推定ナノ粒子との有意な類似性を含むナノ粒子又は形成とは対照的である。
【００６３】
「実質的な乱れ」のという用語は、Ｘ線粉末回折分析に基づく細孔順序の欠落を意味する。具体的に、「実質的に不規則的な」は、ｘ線回折パターンにおける少なくとも１ｎｍのｄ値（又はｄ−間隔）に相当する回折角におけるピークの欠落によって規定される。
【００６４】
「表面修飾剤」は、（典型的に）クロマトグラフィ固定相に特定のクロマトグラフィ機能性を付与する有機官能基を含む。多孔性無機／有機ハイブリッド材料は、表面修飾剤によって追加的に置換又は誘導体化されてもよい、有機基及びシラノール基の両方を保有する。
【００６５】
「表面修飾された」という言葉は、表面修飾剤で追加的に置換又は誘導体化され得る有機基及びシラノール基の両方を保有する、本発明の複合材料を説明するために本明細書において使用されている。「表面修飾剤」は、（典型的に）クロマトグラフィ固定相に特定のクロマトグラフィ機能性を付与する有機官能基を含む。本明細書に開示されるような表面修飾剤は、例えば、誘導体化又はコーティング及びその後の架橋によってベース材料に結合され、表面修飾剤の化学的特性をベース材料に付与する。一実施形態では、ハイブリッド材料の有機基は、反応して、表面修飾剤と有機共有結合を形成する。修飾剤は、求核性、求電子性、環化付加、フリーラジカル、カルベン、ニトレン及びカルボカチオン反応を含むが、これらに限定されない有機化学及び高分子化学において周知の多数の機構を介して材料の有機基と有機共有結合を形成することができる。有機共有結合は、限定するものではないが、水素、ホウ素、炭素、窒素、酸素、ケイ素、リン、硫黄及びハロゲンを含む有機化学の共通元素間の共有結合の形成を含んで定義される。更に、炭素−ケイ素結合及び炭素−酸素−ケイ素結合は、有機共有結合として定義され、一方、ケイ素−酸素−ケイ素結合は、有機共有結合として定義されていない。多様な合成変換は、文献において周知であり、例えば、Ｍａｒｃｈ，Ｊ．Ａｄｖａｎｃｅｄ  Ｏｒｇａｎｉｃ  Ｃｈｅｍｉｓｔｒｙ，３ｒｄ  Ｅｄｉｔｉｏｎ，Ｗｉｌｅｙ，Ｎｅｗ  Ｙｏｒｋ，１９８５を参照されたい。
【００６６】
「母試料」という用語は、血液、尿、脳脊髄液、滑液、痰、精液、唾液、涙液、胃液並びにこれらの抽出物及び／又は希釈物／溶液からなる群から選択される、生物学的流体に由来する試料を含むが、これらに限定されない１つ以上のグリカンを含む任意の試料を含み、これは、本発明の材料及び方法により単離、分離、精製又は検出するための試料を得る前に、クロマトグラフィ又は他の分離手段にかけられる。
【００６７】
「クロマトグラフ分離装置」という用語は、クロマトグラフィカラム、薄層プレート、濾過膜、マイクロ流体分離装置、試料クリーンアップ装置、固体支持体、固相抽出装置、マイクロチップ分離装置、マイクロタイタープレートを含むがこれらに限定されないクロマトグラフ分離を行うことができる任意の装置を含む。
【００６８】
「二次クロマトグラフ分離手段」という用語は、クロマトグラフ分離装置及びクロマトグラフ分離装置が含むクロマトグラフィ材料を含む。特定の実施形態において、二次クロマトグラフ分離手段は、本発明の方法において利用されるクロマトグラフ分離装置とは別の又は追加的なクロマトグラフ分離装置である。他の実施形態では、二次クロマトグラフ分離手段は、本発明の方法において利用される同じクロマトグラフ分離装置によって収容される別の又は追加的なクロマトグラフィ材料である。
【００６９】
クロマトグラフィ表面／固定相材料
本発明は、クロマトグラフィ表面を含む高純度クロマトグラフィ材料（ＨＰＣＭ）を提供し、クロマトグラフィ表面は、疎水性表面基及び１種以上のイオン性修飾剤を含む。ただし、イオン性修飾剤が双性イオンを含まない場合、イオン性修飾剤は、四級アンモニウムイオン部分を含まない。
【００７０】
特定の態様では、ＨＰＣＭは、クロマトグラフィックコア材料を更に含むことができる。いくつかの態様において、クロマトグラフィックコアは、シリカ材料、ハイブリッド無機／有機物質、表面多孔性材料、又は表面的に多孔性粒子である。クロマトグラフィックコア材料は、離散粒子形態であってもよく、あるいはモノリスであってもよい。クロマトグラフィックコア材料は、任意の多孔性材料であってよく、市販で入手可能であってもよく、既知の方法、例えば、米国特許第４，０１７，５２８号、同第６，５２８，１６７号、同第６，６８６，０３５号及び同第７，１７５，９１３号において説明される方法で生成することができる。いくつかの実施形態において、クロマトグラフィックコア材料は、非多孔性コアであってもよい。
【００７１】
クロマトグラフィ表面材料及び（存在する場合）クロマトグラフィックコア材料の組成は、クロマトグラフの選択性の向上、カラム化学安定性の向上、カラム効率の向上、及び／又は機械的強度の向上を提供するように、当業者によって変更され得る。同様に、周囲材料の組成は、親水／親油性バランス（ＨＬＢ）、表面電荷（例えば、等電位点又はシラノールｐＫａ）及び／又は増強されたクロマトグラフ分離のための表面機能性の変化を提供する。また、いくつかの実施形態において、クロマトグラフィ材料の組成はまた、更なる表面修飾のために利用可能な表面機能性を提供し得る。
【００７２】
本発明のＨＰＣＭのイオン性修飾剤及び疎水性表面基は、既知の方法を使用して調製できる。イオン性修飾剤のうちのいくつかは、市販されている。例えば、アミノアルキルトリアルコキシシラン、メチルアミノアルキルトリアルコキシシラン、及びピリジルアルキルトリアルコキシシランを有するシランが市販されている。クロロプロピルアルキルトリクロロシラン及びクロロプロピルアルキルトリアルコキシシランなどの他のシラン類も市販されている。これらは、イミダゾールと結合及び反応して、イミダゾリルアルキルシリル表面種を生成するか、又はピリジンと結合及び反応して、ピリジルアルキルシリル表面種を生成することができる。スルホプロピルトリシラノール、カルボキシエチルシラントリオール、２−（カルボメトキシ）エチルメチルジクロロシラン、２−（カルボメトキシ）エチルトリクロロシラン、２−（カルボメトキシ）エチルトリメトキシシラン、ｎ−（トリメトキシシリルプロピル）エチレンジアミン、三酢酸、（２−ジエチルホスファトエチル）トリエトキシシラン、２−（クロロスルホニルフェニル）エチルトリクロロシラン、及び２−（クロロスルホニルフェニル）エチルトリメトキシシランを含むが、これらに限定されない他の酸性修飾剤も市販されている。
【００７３】
グリニャール反応及びヒドロシリル化を含む一般的な合成プロトコルを使用して、これらのタイプのシランを合成することは、当業者に既知である。生成物は、クロマトグラフィ、再結晶又は蒸留によって精製することができる。
【００７４】
イソシアネート類等の他の添加物もまた市販されており、又は当業者によって合成されることができる。一般的なイソシアネート形成プロトコルは、一級アミンとホスゲン又はトリホスゲンとして知られる試薬との反応である。
【００７５】
いくつかの実施形態では、イオン性修飾剤は、カルボン酸基、スルホン酸基、リン酸基、ボロン酸基、アミノ基、イミド基、アミド基、ピリジル基、イミダゾリル基、ウレイド基、チオニル−ウレイド基、アミジノ基、グアニジン基、又はアミノシラン基を含む。
【００７６】
他の態様では、イオン性修飾剤は、式（Ｉ）
【００７７】
【化６】
2019516969.tif 000008
式（ＩＩ）：
【００７８】
【化７】
2019516969.tif 000009
式（ＩＩＩ）：
【００７９】
【化８】
2019516969.tif 000010
の群から選択され得る。
式中、
ｍは、１〜８の整数であり、
ｖは、０又は１であり、
ｖが０の場合、ｍ’は０であり、
ｖが１の場合、ｍ’は１〜８の整数であり、
Ｚは、（限定されないが）
【００８０】
【化９】
2019516969.tif 000011
−ＯＨ、−ＯＲ６、アミン、アルキルアミン、ジアルキルアミン、イソシアネート、塩化アシル、トリフレート、イソシアネート、チオシアネート、イミダゾール炭酸塩、ＮＨＳ−エステル、カルボン酸、エステル、エポキシド、アルキン、アルケン、アジド、−Ｂｒ、−Ｃｌ、又は−Ｉを含む、化学的反応性基を表し、
Ｙは、内部極性官能基であり、
Ｒ１の各存在は、−Ｈ、−ＯＨ、−ＯＲ６、ジアルキルアミン、トリフレート、Ｂｒ、Ｃｌ、Ｉ、ビニル、アルケン、又は−（ＣＨ２）ｍ”Ｑを含むがこれらに限定されないシリコン上の化学的反応性基を独立して示し、
Ｑの各存在は、−ＯＨ、−ＯＲ６、アミン、アルキルアミン、ジアルキルアミン、イソシアネート、塩化アシル、トリフレート、イソシアネート、チオシアネート、イミダゾール炭酸塩、ＮＨＳ−エステル、カルボン酸、エステル、エポキシド、アルキン、アジド、−Ｂｒ、−Ｃｌ、又は−Ｉであり、
ｍ”は、１〜８の整数であり、
ｐは、１〜３の整数であり、
Ｒ１の各存在は、Ｆ、Ｃ１〜Ｃ１８アルキル、Ｃ２〜Ｃ１８アルケニル、Ｃ２〜Ｃ１８アルケニル、Ｃ３〜Ｃ１８シクロアルキル、Ｃ１〜Ｃ１８ヘテロシクロアルキル、Ｃ５〜Ｃ１８アリール、Ｃ５〜Ｃ１８アリールオキシ、又はＣ１〜Ｃ１８ヘテロアリール、フルオロアルキル、又はフルオロアリールを独立して表し、
Ｒ２、Ｒ２、Ｒ３、及びＲ３の各存在は、水素、Ｃ１〜Ｃ１８アルキル、Ｃ２〜Ｃ１８のアルケニル、Ｃ２〜Ｃ１８アルキニル、Ｃ３〜Ｃ１８シクロアルキル、Ｃ２〜Ｃ１８ヘテロシクロアルキル、Ｃ５〜Ｃ１８アリール、Ｃ５〜Ｃ１８アリールオキシ、又はＣ４〜Ｃ１８ヘテロアリール、−Ｚ、又は式−Ｓｉ（Ｒ’）ｂＲ”ａ又は−Ｃ（Ｒ’）ｂＲ”ａを独立して表し、
ａ及びｂはそれぞれ、ａ＋ｂ＝３の場合、０〜３の整数を表し、
Ｒ’は、Ｃ１〜Ｃ６直鎖状、環状又は分岐状のアルキル基を表し、
Ｒ”は、アルキル、アルケニル、アルキニル、アリール、シアノ、アミノ、ジオール、ニトロ、エステル、カチオン又はアニオン交換基、内部極性官能基を含むアルキル又はアリール基、及びキラル部分からなる群から選択される官能化基である。
【００８１】
Ｒ４は、水素、Ｃ１〜Ｃ１８アルキル、Ｃ２〜Ｃ１８アルケニル、Ｃ２〜Ｃ１８アルキニル、Ｃ３〜Ｃ１８シクロアルキル、Ｃ１〜Ｃ１８ヘテロシクロアルキル、Ｃ５〜Ｃ１８アリール、Ｃ５〜Ｃ１８アリールオキシ、又はＣ１〜Ｃ１８ヘテロアリールを表し、
Ｒ５は、水素、Ｃ１〜Ｃ１８アルキル、Ｃ２〜Ｃ１８アルケニル、Ｃ２〜Ｃ１８アルキニル、Ｃ３〜Ｃ１８シクロアルキル、Ｃ１〜Ｃ１８ヘテロシクロアルキル、Ｃ５〜Ｃ１８アリール、Ｃ５〜Ｃ１８アリールオキシ、又はＣ１〜Ｃ１８ヘテロアリールを表し、
Ｒ６の各存在は、Ｃ１〜Ｃ１８アルキル、Ｃ２〜Ｃ１８アルケニル、Ｃ２〜Ｃ１８アルキニル、Ｃ３〜Ｃ１８シクロアルキル、Ｃ１〜Ｃ１８ヘテロシクロアルキル、Ｃ５〜Ｃ１８アリール、Ｃ５〜Ｃ１８アリールオキシ、又はＣ１〜Ｃ１８ヘテロアリールをそれぞれ表し、
Ｈｅｔは、少なくとも１つの窒素分子を含む複素環系又はヘテロアリール環系を表し、
Ａは、酸性イオン性修飾剤部分又は二重電荷イオン性修飾剤部分を表す。
【００８２】
更に他の実施形態において、イオン性修飾剤は、アミノプロピルトリエトキシシラン、アミノプロピルトリメトキシシラン、２−（２−（トリクロロシリル）エチル）ピリジン、２−（２−（トリメトキシ）エチル）ピリジン、２−（２−（トリエトキシ）エチル）ピリジン、２−（４−ピリジルエチル）トリエトキシシラン、
２−（４−ピリジルエチル）トリメトキシシラン、２−（４−ピリジルエチル）トリクロロシラン、クロロプロピルトリメトキシシラン、クロロプロピルトリクロロシラン、クロロプロピルトリクロロシラン、クロロプロピルトリエトキシシラン、イミダゾリルプロピルトリメトキシシラン、イミダゾリルプロピルトリエトキシシラン、イミダゾリルプロピルトリクロロシラン、スルホプロピルトリシラノール、カルボキシエチルシラントリオール、２−（カルボメトキシ）エチルメチルジクロロシラン、２−（カルボメトキシ）エチルトリクロロシラン、２−（カルボメトキシ）エチルトリメトキシシラン、ｎ−（トリメトキシシリルプロピル）エチレンジアミン三酢酸、（２−ジエチルホスファトエチル）トリエトキシシラン、３−メルカプトプロピルトリエトキシシラン、ビス［３−（トリエトキシシリル）プロピル］ジスルフィド、ビス［３−トリエトキシシリル）プロピル］テトラスルフィド、２，２−ジメトキシ−１−チア−２−シラシクロペンタン、ビス（トリクロロシリルエチル）フェニルスルホニルクロリド、２−（クロロスルホニルフェニル）エチルトリクロロシシラン、２−（クロロスルホニルフェニル）エチルトリメトキシシラン、２−（エトキシスルホニルフェニル）エチルトリメトキシシラン、２−（エトキシスルホニルフェニル）エチルトリメトキシシラン、スルホン酸フェネチルトリシラノール、（トリエトキシシリルエチル）フェニルホスホン酸ジエチルエステル、（トリメトキシシリルエチル）フェニルホスホン酸ジエチルエステル、（トリクロロシリルエチル）フェニルホスホン酸ジエチルエステル、ホスホン酸フェネチルトリシラノール、Ｎ−（３−トリメトキシシリルプロピル）ピロール、Ｎ−（３−トリエトキシシリルプロピル）−４，５−ジヒドロイミダゾール、ビス（メチルジメトキシシリルプロピル）−Ｎ−メチルアミン、トリス（トリエトキシシリルプロピル）アミン、ビス（３−トリメトキシシリルプロピル）−Ｎ−メチルアミン、（Ｎ，Ｎ−ジエチル−３−アミノプロピル）トリメトキシシラン、Ｎ−（ヒドロキシエチル）−Ｎ−メチルアミノプロピルトリメトキシシラン、３−（Ｎ，Ｎ−ジメチルアミノプロピル）トリメトキシシラン、ビス（２−ヒドロキシエチル）−３−アミノプロピルトリエトキシシラン、Ｎ，Ｎ−ビス（ヒドロキシエチル）−Ｎ，Ｎ’−ビス（トリメトキシシリルプロピル）エチレンジアミン、又はＮ，Ｎ−ジメチル−３−アミノプロピルメチルジメトキシシランである。
【００８３】
特定の実施形態では、イオン性修飾剤が式（ＩＩＩ）である場合、酸性イオン性修飾剤は、トリシラノール、トリアルコキシシラン又はトリクロロシランの保護された又は脱保護された形態、又は、スルホン酸アルキルシラン、スルホン酸フェニルアルキルシラン、スルホン酸ベンジルアルキルシラン、スルホン酸フェニルシラン、スルホン酸ベンジルシラン、カルボン酸アルキルシラン、カルボン酸フェニルアルキルシラン、カルボン酸ベンジルアルキルシラン、カルボン酸フェニルシラン、カルボン酸ベンジルシラン、リン酸アルキルシラン、ホスホン酸フェニルアルキルシラン、ホスホン酸ベンジルアルキルシラン、ホスホン酸フェニルシラン、ホスホン酸ベンジルシラン、ボロン酸アルキルシラン、ボロン酸フェニルアルキルシラン、ボロン酸ベンジルアルキルシラン、ボロン酸フェニルシラン、ボロン酸ベンジルシランの塩類である。
【００８４】
特定の実施形態において、イオン性修飾剤が式（ＩＩＩ）のものである場合、酸性イオン性修飾剤は、スルホン酸アルキルイソシアネート類、スルホン酸フェニルアルキルイソシアネート類、スルホン酸ベンジルアルキルイソシアネート類、スルホン酸フェニルイソシアネート類、スルホン酸ベンジルイソシアネート類、カルボン酸アルキルイソシアネート類、カルボン酸フェニルアルキルイソシアネート類、カルボン酸ベンジルアルキルイソシアネート類、カルボン酸フェニルイソシアネート類、カルボン酸ベンジルイソシアネート類、ホスホン酸アルキルイソシアネート類、ホスホン酸フェニルアルキルイソシアネート類、ホスホン酸ベンジルアルキルイソシアネート類、ホスホン酸フェニルイソシアネート類、ホスホン酸ベンジルイソシアネート類、ボロン酸アルキルイソシアネート類、ボロン酸フェニルアルキルイソシアネート類、又はボロン酸ベンジルアルキルイソシアネート類の保護又は脱保護バージョン又は塩類である。
【００８５】
特定の実施形態では、イオン性修飾剤試薬が式（ＩＩＩ）から選択される場合、Ａは、二重電荷イオン性修飾剤部分を表す。理論に限定されるものではないが、二重電荷イオン性修飾剤部分は、反対の電荷を表示することができる２つのサブグループを有する。いくつかの条件下で、二重電荷イオン性修飾剤部分は、双性イオン及び両性イオンと同様に作用して、正及び負電荷の両方を表示し、ゼロ正味電荷を維持することができる。他の条件下では、二重電荷イオン性修飾剤部分は、イオン化された１つの基のみを有し、正味の正電荷又は負電荷を表示することができる。二重電荷イオン性修飾剤部分は、限定されないが、正の電荷（一般的に、窒素又は酸素原子）及びカルボン酸、スルホン酸、リン酸又はボロン酸を含む酸基を通じて負の電荷を示すことができるアルキル、分岐アルキル、アリール、環状、多環芳香族、多環式、複素環及び多複素環基を含む。あるいは、いくつかの金属を含有する複合体は、正電荷及び負電荷の両方を示すことができる。二重電荷イオン性修飾剤部分は、これに限定されないが、双性イオン、両性電解質、アミノ酸基、アミノアルキルスルホン酸基、アミノアルキルカルボン酸基、モノ及びジメチルアミノアルキルスルホン酸基、モノ及びジメチルアミノアルキルカルボン酸基、ピリジニウムアルキルスルホン酸基、ピリジニウムアルキルカルボン酸基を含み得る。あるいは、二重電荷イオン性修飾剤部分は、２−（Ｎ−モルフォリノ）エタンスルホン酸基、３−（Ｎ−モルフォリノ）プロパンスルホン酸基、４−（２−ヒドロキシエチル）−１ーピペラジンエタンスルホン酸）基、ピペラジン−Ｎ，Ｎ’−ビス（２−エタンスルホン酸）基、Ｎ−シクロへキシル−３−アミノプロパンスルホン酸基、Ｎ−シクロへキシル−２−ヒドロキシル−３−アミノプロパンスルホン酸基、３−［（３−コラミドプロピル）ジメチルアンモニオ］−１−プロパンスルホナート、６−メチル−９，１０−ジデヒドロ−エルゴリン−８−カルボン酸基、フェノールスルホンフタレイン、ベタイン基、クイノイド基、Ｎ，Ｎ−ビス（２−ヒドロキシエチル）グリシン基、及びＮ−［トリス（ヒドロキシメチル）メチル］グリシン基であってもよい。
【００８６】
本発明の別の態様は、ＨＰＣＭの弱塩基性のイオン性修飾剤（ｐＫａ＜７）が強塩基性のイオン性修飾剤（ｐＫａ＞７）で置き換えられた荷電表面逆相材料の使用を必要とする。これにより、イオン性修飾剤の被覆率を変化させることなく、物理化学的特性の異なる荷電表面逆相材料を得ることができる。
【００８７】
このタイプの例示的な固定相は、ジエチルアミノエチル、ジメチルアミノエチル、ジメチルアミノプロピル、ジメチルアミノエチル、又はジエチルアミノプロピル（ＤＥＡＰ）修飾剤、Ｃ１８結合、及び後続のエンドキャッピング（実施例１、位相１Ａ）を利用する。
【００８８】
いくつかの実施形態において、本発明のＨＰＣＭ中の疎水性表面基：イオン性修飾剤の比は、約４：１〜約１５０：１であり、約２０：１〜約１００：１、又は約２５：１〜約１００：１である。
【００８９】
他の実施形態において、本発明のＨＰＣＭにおけるイオン性修飾剤の濃度は、約０．５μｍｏｌ／ｍ２未満、約０．４μｍｏｌ／ｍ２未満、約０．３μｍｏｌ／ｍ２未満、約０．０１μｍｏｌ／ｍ２〜約０．５μｍｏｌ／ｍ２、約０．１μｍｏｌ／ｍ２〜約０．４μｍｏｌ／ｍ２、又は約０．２μｍｏｌ／ｍ２〜約０．３μｍｏｌ／ｍ２である。
【００９０】
更に別の態様では、本発明のＨＰＣＭは、約２．５〜約３００の定量化された表面被覆率Ｂ／Ａを有し、Ａは、イオン性修飾剤を表し、Ｂは、疎水基を表す。特定の態様において、定量化された表面被覆率Ｂ／Ａは約３〜約２００、約４〜約３５又は約５〜約２２である。
【００９１】
別の態様において、本発明のＨＰＣＭの疎水性表面基は、Ｃ４〜Ｃ１８結合相である。特定の態様では、疎水性表面基は、Ｃ１８結合相である。更に別の態様で、疎水性表面基は、内部極性結合相である。他の態様において、疎水性表面基は、芳香族、フェニルアルキル、フルオロ芳香族、フェニルヘキシル、又はペンタフルオロフェニルアルキル結合相である。別の態様では、疎水性表面基は、Ｃ４〜Ｃ３０、内部極性、キラル、フェニルアルキル又はペンタフルオロフェニル結合又はコーティングである。
【００９２】
特定の実施形態では、本発明のＨＰＣＭは、粒子、モノリス又は表面多孔性材料の形態であってもよい。特定の他の態様において、本発明のＨＰＣＭは、非多孔性材料である。
【００９３】
特定の態様において、本発明のＨＰＣＭは、無機物質（例えば、シリカ）、ハイブリッド有機／無機物質、ハイブリッド表面層を有する無機物質（例えば、シリカ）、無機（例えば、シリカ）表面層、又は異なるハイブリッド表面層を有するハイブリッド粒子であってもよい。
【００９４】
一実施形態では、本発明のＨＰＣＭは、クロマトグラフィ的に増強された細孔幾何形状を有していない。別の実施形態では、本発明のＨＰＣＭは、クロマトグラフィ的に増強された細孔幾何形状を有する。
【００９５】
特定の実施形態において、本発明のＨＰＣＭは、約２５〜１１００ｍ２／ｇ、約８０〜５００ｍ２／ｇ、又は約１２０〜３３０ｍ２／ｇの表面積を有する。
【００９６】
他の実施形態において、本発明のＨＰＣＭは、約０．１５〜１．７ｃｍ３／ｇ、又は約０．５〜１．３ｃｍ３／ｇの間隙体積を有する。
【００９７】
特定の他の実施形態において、本発明のＨＰＣＭは、多孔性でない。
【００９８】
更に他の実施形態において、本発明のＨＰＣＭは、約１１０ｍ２／ｇ未満、約１０５ｍ２／ｇ未満、約８０ｍ２／ｇ未満、又は約５０ｍ２／ｇ未満の細孔表面積を有する。
【００９９】
更に別の実施形態において、本発明のＨＰＣＭは、約２０〜１５００Å、約５０〜１０００Å、約１００〜７５０Å、又は約１５０〜５００Åの平均孔直径を有する。
【０１００】
別の実施形態において、本発明のＨＰＣＭは、約１〜約１４のｐＨ、約１０〜約１４のｐＨ、又は約１〜約５のｐＨで加水分解的に安定する。
【０１０１】
別の態様において、本発明は、本明細書において説明されるような材料を提供し、ＨＰＣＭ材料は、クロマトグラフィ表面内で分散されるナノ粒子又は２つ以上のナノ粒子の混合物を更に含む。
【０１０２】
特定の実施形態では、ナノ粒子は、ナノ複合物の２０重量％未満、ナノ複合物の１０重量％未満、又はナノ複合物の５重量％未満で存在する。
【０１０３】
他の実施形態では、ナノ粒子は、結晶性又は非晶性であり、炭化ケイ素、アルミニウム、ダイヤモンド、セリウム、カーボンブラック、カーボンナノチューブ、ジルコニウム、バリウム、セリウム、コバルト、銅、ユーロピウム、ガドリニウム、鉄、ニッケル、サマリウム、シリコン、銀、チタン、亜鉛、ホウ素、これらの酸化物又はこれらの窒化物であってもよい。特定の実施形態では、ナノ粒子は、ナノダイヤモンド、炭化ケイ素、二酸化チタン及び立方晶系窒化ホウ素からなる群から選択される１つ以上の部分を含む物質である。
【０１０４】
他の実施形態において、ナノ粒子の直径は、２００ｎｍ以下、１００ｎｍ以下、５０ｎｍ以下、又は２０ｎｍ以下であってもよい。
【０１０５】
表面修飾
本発明のＨＰＣＭ材料は、更に表面修飾されていてもよい。
【０１０６】
このため、一実施形態において、本明細書において記載されるような材料は、式Ｚａ（Ｒ’）ｂＳｉ−Ｒ”を有する表面修飾剤で表面修飾されてもよく、Ｚ＝Ｃｌ、Ｂｒ、Ｉ、Ｃ１〜Ｃ５アルコキシ、ジアルキルアミノ又はトリフルオロメタンスルホネートであり、ａ及びｂは、ａ＋ｂ＝３の場合、それぞれ０〜３の整数であり、Ｒ’は、Ｃ１〜Ｃ６直鎖状、環状又は分岐状アルキル基であり、Ｒ”は官能化基である。
【０１０７】
別の実施形態において、材料は、ポリマーによるコーティングによって表面修飾されている。
【０１０８】
特定の実施形態では、Ｒ’は、メチル、エチル、プロピル、イソプロピル、ブチル、ｔ−ブチル、ｓｅｃ−ブチル、ペンチル、イソペンチル、へキシル及びシクロへキシルからなる群から選択される。その他の実施形態において、Ｒ’は、アルキル、アルケニル、アルキニル、アリール、シアノ、アミノ、ジオール、ニトロ、エステル、カチオン又はアニオン交換基、内部極性官能基を含むアルキル又はアリール基、及びキラル部分からなる群から選択される。特定の実施形態において、Ｒ’は、芳香族部分、フェニルアルキル部分、フルオロ芳香族部分、フェニルへキシル部分、ペンタフルオロフェニルアルキル部分及びキラル部分からなる群から選択される。
【０１０９】
一実施形態において、Ｒ”は、Ｃ１〜Ｃ３０アルキル基である。更なる実施形態では、Ｒ”は、キラル部分を含む。別の更なる実施形態では、Ｒ”は、Ｃ１〜Ｃ２０アルキル基である。
【０１１０】
特定の実施形態では、表面修飾剤は、内部極性官能基を含む。
【０１１１】
特定の実施形態では、このような内部極性官能基は、カルボネート、アミド、尿素、エーテル、チオエーテル、スルフィニル、スルホキシド、スルホニル、チオ尿素、チオカーボネート、チオカルバメート、エチレングリコール、複素環又はトリアゾール官能基を含む。他の実施形態では、このような内部極性官能基は、米国特許第５，３７４，７５５号に開示されるようなカルバメート官能基、及びキラル部分を含む。これらの基は一般式の基を含み、
【０１１２】
【化１０】
2019516969.tif 000012
式中、ｌ、ｍ、ｏ、ｒ及びｓは、０又は１であり、ｎは、０、１、２又は３であり、ｐは、０、１、２、３又は４であり、ｑは、０〜１９の整数であり、Ｒ３は、水素、アルキル、シアノ及びフェニルからなる群から選択され、Ｚ、Ｒ’、ａ及びｂは上記のように定義される。好ましくは、カルバメート官能基は、以下に示される一般的な構造を有する。
【０１１３】
【化１１】
2019516969.tif 000013
式中、Ｒ５は、例えば、シアノアルキル、ｔ−ブチル、ブチル、オクチル、ドデシル、テトラデシル、オクタデシル、又はベンジルであってもよい。有利には、Ｒ５は、オクチル、ドデシル、又はオクタデシルである。
【０１１４】
特定の実施形態において、表面修飾剤は、フェニルヘキシルトリクロロシラン、ペンタフルオロフェニルプロピルトリクロロシラン、オクチルトリクロロシラン、オクタデシルトリクロロシラン、オクチルジメチルクロロシラン及びオクタデシルジメチルクロロシランからなる群から選択される。いくつかの実施形態では、表面修飾剤は、オクチルトリクロロシラン及びオクタデシルトリクロロシランからなる群から選択される。他の実施形態では、表面修飾剤は、イソシアネート又は１，１’−カルボニルジイミダゾール（特に、ハイブリッド基が（ＣＨ２）３ＯＨ基を含む場合）からなる群から選択される。
【０１１５】
別の実施形態にでは、材料は、有機基及びシラノール基の修飾の組み合わせによって表面修飾されている。
【０１１６】
更に別の実施形態では、材料は、有機基修飾及びポリマーによるコーティングの組み合わせによって表面修飾されている。更なる実施形態では、有機基は、キラル部分を含む。
【０１１７】
更に別の実施形態では、材料は、シラノール基修飾及びポリマーによる被覆の組み合わせによって表面修飾されている。
【０１１８】
他の実施形態では、材料は、粒子の有機基と修飾試薬との間に有機共有結合を形成することにより表面修飾されている。
【０１１９】
更に他の実施形態では、材料は、有機基修飾、シラノール基修飾及びポリマーによるコーティングの組合せによって表面修飾されている。
【０１２０】
別の実施形態において、材料は、シラノール基修飾により表面修飾されている。
【０１２１】
特定の実施形態において、表面修飾層は多孔性又は非多孔性であってもよい。
【０１２２】
標識試薬及び部分
本発明の別の態様は、分析される試料に両親媒性強塩基性標識部分を提供することができる標識試薬の使用である。
【０１２３】
多様な標識試薬を用いて、分析及び分離のための所望の部分を提供してもよい。
【０１２４】
特定の実施形態において、本発明のグリカン標識試薬は、０〜５、０〜３、１〜５、又は１〜３のログＰ値を有する両親媒性強塩基性部分を提供する。特定の実施形態において、本発明のグリカン標識試薬は、６よりも大きい、７よりも大きい、又は８よりも大きいｐＫａ値を有する両親媒性強塩基性部分を提供する。
【０１２５】
特定の実施形態では、標識試薬は、構造式の部分を提供する、ＭＳ活性の、迅速蛍光タグ付け化合物：
【０１２６】
【化１２】
2019516969.tif 000014
又はこれらの塩又はその溶媒和物であって、式中、
Ｘ＝Ｃ又はＮ、
Ｒ１は、Ｏ＝Ｃ＝Ｎ−
【０１２７】
【化１３】
2019516969.tif 000015
から独立して選択され、
Ｒ２は、−Ｈ、−Ｃ１〜Ｃ８アルキル、−Ｃ１〜Ｃ８シクロアルキル、ハロ、ジアルキルアミノ、ＣＨ２−ジアルキルアミノ、アミノカルボニル、アルコキシカルボニル又はアルコキシから独立して選択されるが、Ｃｌ又はＯ＝Ｃ＝Ｎ−ではなく、
Ｒ３及びＲ４は、−Ｈ、アルキル、アルキルアミノ、アルキルスルホン酸、アルキルホスホン酸から独立して選択され、Ｒ３又はＲ４は、アルキルアミノ、アルキルホスホン酸又はアルキルスルホン酸であり、Ｒ３及びＲ４は、それらが結合している窒素と共に、任意選択的に置換された５〜８員の飽和又は部分的に不飽和の環を形成し得るが、Ｒ１がＯ＝Ｃ＝Ｎ−である場合は形成しない。
【０１２８】
本明細書に記載の式の化合物は、光学中心を有していてもよく、したがって、異なるエナンチオマー形体及びジアステレオマー形体で生じていてもよい。本明細書に記載の発明は、それぞれの式のかかる化合物の全てのエナンチオマー、ジアステレオマー及び他の立体異性体、並びにラセミ化合物及びラセミ体混合物、並びにその立体異性体の他の混合物を含む。
【０１２９】
本明細書に記載の化合物はまた、他の化合物と水素結合を形成することもできる。水素結合は、水素が窒素又は酸素のような電気陰性原子に結合している極性分子間の電磁的引力相互作用である。水素結合は、強い双極子−双極子間引力を表す。これらの水素結合引力は、分子と分子との間（分子間）又は単一分子内の異なる部分（分子内）の中で生じ得る。水素原子が電気陰性原子と結合した場合、水素結合供与体であると考えられる。この電気陰性原子は、水素原子に結合しているか否かに関わらず、水素結合受容体として考えられる。
【０１３０】
本明細書に提示される化合物には、非対称中心が存在する。これらの中心は、キラル炭素原子の周りの置換基の構成に応じて、「Ｒ」又は「Ｓ」の記号が指定される。本発明は、ジアステレオマー、エナンチオマー、及びエピマー形態並びにｄ−異性体及びｌ−異性体並びにこれらの混合物を含む、全ての立体化学異性体形態を包含することを理解されたい。化合物の個々の立体異性体は、キラル中心を含む市販の出発物質から合成により調製することができ、又は、エナンチオマー生成物の混合物を調製し、次いで分離し、例えば、ジアステレオマー混合物へ変換し、次いで、分離又は再結晶、クロマトグラフ技法、キラルクロマトカラムでのエナンチオマーの直接分離又は当該技術分野で知られている他の任意の適切な方法により調製することができる。特定の立体化学の出発化合物は、市販で入手可能であるか、又は当該技術分野において既知の手法によって製造及び分解されることができる。更に、本発明の化合物は、幾何異性体として存在し得る。本発明は、シス、トランス、シン、アンチ、ｅｎｔｇｅｇｅｎ（Ｅ）、及びｚｕｓａｍｍｅｎ（Ｚ）異性体の全て並びにこれらの適切な混合物を含む。更に、互変異性体としての化合物が存在してもよく、本発明により、全ての互変異性体異性体が提供される。更に、本発明の化合物は、水、エタノールなどの薬学的に受容可能な溶媒との溶媒和物形態だけではなく、非溶媒和状態で存在することができる。一般に、溶媒和された形態は、本発明の目的のために非溶媒和形態と同等であると考えられる。
【０１３１】
したがって、本明細書に記載の化合物はまた、塩又は溶媒和物、特に酸付加塩の形態であってもよい。有機酸又は無機酸のいずれか一方との反応により、本明細書に提示された化合物又は化合物のグループは、塩を形成することができる。例えば、酸塩基の中和では、酸と塩基とが反応して水と塩を形成する。基本的に、共に反応するには、酸と塩基との間でプロトンを移送させる必要がある。また、異なる酸は異なるイオンを生成することができる。例えば、アレニウス酸を水に解離する場合ヒドロニウムイオンを生成する。同様に、ブレンステッド・ローリー酸は、塩基に水素イオンを供与するプロトン供与体である。そのため、プロトン受容体及びプロトン供与体は、反応の基礎となり、共役塩基又は共役酸と呼ばれる場合がある。共役対とは、ペア間で同等のプロトンの損失／取得がある、共通の特徴を伴う酸及び塩基のことを意味する。例えば、Ｈ２Ｏが水素イオンを供与して共役塩基であるＯＨ−を形成すると共に、ＮＨ３が水素イオンを得てＮＨ４＋を形成するため、ＮＨ４＋は塩基ＮＨ３に対する共役酸である。一方、異なる理論下で、ルイス酸は電子対を受け取り、ルイス塩基は電子対受容体を供与する。したがって、プロトンＨ＋は、電子対受容体であってもよい。また、化合物は、反応に依存してルイス酸とルイス塩基の両方であってもよい。例えば、ヨウ化メチルは、ルイス酸及びルイス塩基の両方として挙動することができ、メチル基は、塩を形成するために供与される。
【０１３２】
本明細書で与えられる化合物のうち任意の塩を形成するために採用することができる酸の例として、Ｎ−ヒドロキシスクシンイミド、塩酸、フッ化水素酸、ヨウ化水素酸、臭化水素酸、硫酸、硫化水素酸、チオ硫酸、シアン化水素酸、リン酸、亜リン酸、塩化水素酸、亜塩素酸、亜硝酸、硝酸、塩素酸、過塩素酸、亜硫酸、シュウ酸、マレイン酸、コハク酸及びクエン酸などの当業者によく知られているような無機酸及び有機酸が挙げられるが、これらに限定されない。塩類はまた、化合物をアルカリ金属イオン又はアルカリ土類イオンと配位させることによって形成され得る。更に、他の酸類は、限定されないが、以下を含む塩類を生成することができる。１−ヒドロキシ−２−ナフトエ酸、２，２−ジクロロ酢酸、２−ヒドロキシエタンスルホン酸、２−オキソグルタル酸、４−アセトアミドベンゼンカルボン酸、４−アミノサリチル酸、酢酸、アジピン酸、アスコルビン酸（Ｌ）、アスパラギン酸（Ｌ）、ベンゼンスルホン酸、安息香酸、カンファー酸（＋）、カンファー−１０−スルホン酸（＋）、カプリン酸（デカン酸）、カプロン酸（ヘキサン酸）、カプリル酸（オクタン酸）、炭酸、ケイ皮酸、クエン酸、シクラミン酸、ドデシル硫酸、エタン−１，２−ジスルホン酸、エタンスルホン酸、エタンスルホン酸、ギ酸、フマル酸、ガラクタル酸、ゲンチシン酸、グルコヘプトン酸（Ｄ）、グルコン酸（Ｄ）、グルクロン酸（Ｄ）、グルタミン酸、グルタル酸、グリセロリン酸、イソ酪酸、乳酸（ＤＬ）、ラクトビオン酸、ラウリン酸、マレイン酸、リンゴ酸（−Ｌ）、マロン酸、マンデル酸（ＤＬ）、メタンスルホン酸、ナフタレン−１，５−ジスルホン酸、ナフタレン−２−スルホン酸、ニコチン酸、硝酸酸、オレイン酸、シュウ酸、パルミチン酸、パモ酸、リン酸、プロピオン酸、ピログルタミン酸（−）、サリチル酸、セバシン酸、ステアリン酸、コハク酸、硫酸、酒石酸（＋Ｌ）、チオシアン酸、トルエンスルホン酸（ｐ）、ウンデシレン酸。
【０１３３】
本明細書において説明される化合物に対し、対イオンは、化合物又は化合物群を酸と反応させた後に形成される共役塩基であってもよい。言い換えれば、対イオンは、関連する（複数の）化合物と反対の電荷を保持する。このため、ＮＨ４＋の共役酸を有する本明細書の化合物の可能な塩類に関して、対イオンは、塩のアニオン部分を表す。
【０１３４】
これにより、本明細書に記載の塩化合物の対イオンは、制限されないが、下記のいずれかの共通アニオン及びオキソアニオンを含むことができる：Ｎ−ヒドロキシスクシンイミジル、水素化物（Ｈ−）、フッ化物（Ｆ−）、塩化物（Ｃｌ−）、臭化物（Ｂｒ−）、ヨウ化物（Ｉ−）、酸化物（Ｏ２−）、水酸化物（ＯＨ−）、過酸化物（Ｏ２  ２−）、硫化物（Ｓ２−）、硫化水素（ＨＳ−）、セレン化（Ｓｅ２−）、窒化物（Ｎ３−）、アジド（Ｎ３−）、リン化硼素（Ｐ３−）、ヒ化物（Ａｓ３−）、炭化物（Ｃ４−）、シアン化物（ＣＮ−）、次亜塩素酸塩（ＣｌＯ１−）、亜塩素酸塩（ＣｌＯ２−）、塩素酸塩（ＣｌＯ３−）、過塩素酸塩を（ＣｌＯ４−）、亜硫酸（ＳＯ３  ２−）、硫酸（ＳＯ４  ２−）、硫酸水素（ＨＳＯ４−）、チオ硫酸塩（Ｓ２Ｏ３  ２−）、亜硝酸（ＮＯ２−）、硝酸（Ｎ３−）、亜リン酸（ＰＯ３  ２−）、リン酸塩（ＰＯ４  ３−）、（モノ）リン酸水素塩（ＨＰＯ４  ２−）、リン酸二水素塩（Ｈ２ＰＯ４−）、炭酸塩（Ｃｏ３  ２−）、水素炭酸塩（ＨＣＯ３−）、シュウ酸塩（Ｃ２Ｏ４  ２−）、シアネート（ＮＣＯ−）、イソシアネート（ＯＣＮ−）、チオシアネート（ＳＣＮ−）、クロメート（ＣｒＯ４  ２−）、ジクロメート（Ｃｒ２Ｏ７  ２−Ｏ）、過マンガン酸塩（ＭｎＯ４−）。
【０１３５】
特定の実施形態では、グリカン標識試薬は、下記式を有する試薬である。
【０１３６】
【化１４】
2019516969.tif 000016
【０１３７】
他の実施形態において、標識試薬は、プロカインアミド又はプロカイン試薬である。
【０１３８】
他の実施形態において、この標識試薬及びこれらの対応するラベル部分は、米国特許出願第１４／３４２，１３１号、同第１４／１９３，４１８号、同第１４／４５８，７６０号、及び同第１５／００５，６１９号、及び米国特許第５，２９６，５９９号、同第７，１４８，０６９号、同第７，４９４，８１５号及び同第８，１２４，７９２号において説明される標識試薬及び部分を含むがこれらに限定されない。これらの出願及び特許のそれぞれの開示は、その全体が参照により本明細書に援用されている。
【０１３９】
特定の実施形態において、標識部分は、二級アミン、尿素又はアミド結合によりグリカンと共有結合している。他の実施形態において、両親媒性強塩基性部分が組み込まれ、本明細書において記載されたクロマトグラフィ法が有利に使用されるように、標識試薬は、Ｎ−グリカン又はＯ−グリカンのいずれか一方に適用され得る。
【０１４０】
分離装置及びキット
本明細書に記載のＨＰＣＭ材料は、ＨＰＣＭ材料を含む固定相を有する多様な分離装置において利用することができる。分離装置は、例えば、クロマトグラフィカラム、薄層プレート、濾過膜、試料クリーンアップ装置及びマイクロタイタープレートを含む。
【０１４１】
ＨＰＣＭ材料は、安定性が改善されるため、これらの装置の寿命を改善する。
【０１４２】
このような装置は、
ａ）充填材を受容するための筒状の内部を有するカラムと、
ｂ）本明細書に記載のような高純度クロマトグラフィ材料を含む充填クロマトグラフィベッドと、を備える。
【０１４３】
このような別の装置は、
ａ）充填材を受容するための内部チャネルと、
ｂ）本明細書に記載の高純度クロマトグラフィ材料を含む充填クロマトグラフィベッドと、含む、クロマトグラフィ装置を含む。
【０１４４】
ＨＰＣＭ材料はまた、本明細書及び使用説明書において記載されるようにＨＰＣＭ材料を含むキットとして利用され得る。キットは、例えば、クロマトグラフィカラム、薄層プレート、濾過膜、試料クリーンアップ装置及びマイクロタイタープレートなどの分離装置と共に使用されるためのものであってもよい。別の実施形態では、説明書は、１つ以上のグリカンの分離、単離、精製、又は検出のためのものである。
【０１４５】
分離／分析方法
本発明は、本明細書に記載のようなＨＰＣＭ材料を用いて、グリカン又はグリカンの混合物を選択的に単離、分離、精製、検出及び／又は分析するための方法を提供する。特定の実施形態において、本発明の方法及び本明細書に記載のＨＰＣＭ材料を利用して、糖ペプチド、糖タンパク質又は糖脂質を選択的に単離／分離、精製、検出及び／又は分析することができる。本発明の方法は、化合物の複雑な混合物を分離し、これにより分解することができ、これらの混合物の成分化合物の迅速な単離／分離、精製、検出及び／又は分析を可能にする。
【０１４６】
一態様において、本発明は、試料からグリカンを選択的に単離する方法を提供することであって、方法は、
ａ）グリカンを含む試料を標識試薬と反応させて、標識されたグリカン試料を生成する工程と、
ｂ）クロマトグラフィ表面を含む高純度クロマトグラフィ材料を含むクロマトグラフ分離装置に標識されたグリカン試料を搭載する工程であって、当該クロマトグラフィ表面は、疎水性表面基及び１種以上のイオン性修飾剤を含み、ただし、イオン性修飾剤が双性イオンを含まない場合、当該イオン性修飾剤は、グリカンが高純度クロマトグラフィ材料に選択的に吸着されるように四級アンモニウムイオン部分を含まない、工程と、
ｃ）吸着した標識されたグリカンを高純度クロマトグラフィ材料から溶出させることにより、標識されたグリカンを試料から選択的に単離する工程と、を含む。
【０１４７】
更に別の態様において、本発明は試料から複数種のグリカンを分離する方法であって、方法は、
ａ）複数種のグリカンを含む試料を標識試薬と反応させて、標識されたグリカン試料を生成する工程と、
ｂ）クロマトグラフィ表面を含む高純度クロマトグラフィ材料を含むクロマトグラフ分離装置に標識されたグリカン試料を搭載する工程であって、当該クロマトグラフィ表面は、疎水性表面基及び１種以上のイオン性修飾剤を含み、ただし、イオン性修飾剤が双性イオンを含まない場合、当該イオン性修飾剤は、グリカンが高純度クロマトグラフィ材料に吸着されるように四級アンモニウムイオン部分を含まない、工程と、
ｃ）吸着した標識されたグリカンを高純度クロマトグラフィ材料から溶出させることにより、標識されたグリカンを分離する工程と、を含む。
【０１４８】
更に他の態様において、本発明は試料中に含まれるグリカンを精製するための方法を提供し、方法は、
ａ）グリカンを含む試料を標識試薬と反応させて、標識されたグリカン試料を生成する工程と、
ｂ）クロマトグラフィ表面を含む高純度クロマトグラフィ材料を含むクロマトグラフ分離装置に標識されたグリカン試料を搭載する工程であって、クロマトグラフィ表面は、疎水性表面基及び１種以上のイオン性修飾剤を含み、ただし、イオン性修飾剤が双性イオンを含まない場合、イオン性修飾剤は、グリカンが高純度クロマトグラフィ材料に吸着されるように四級アンモニウムイオン部分を含まない、工程と、
ｃ）吸着したグリカンを高純度のクロマトグラフィ材料から溶出させることにより、グリカンを精製する工程と、を含む。
【０１４９】
更なる他の態様において、本発明は、試料中のグリカンを検出する方法を提供し、方法は、
ａ）グリカンを含む試料を標識試薬と反応させて、標識されたグリカン試料を生成する工程と、
ａ）クロマトグラフィ表面を含む高純度クロマトグラフィ材料を含むクロマトグラフ分離装置に標識されたグリカン試料を搭載する工程であって、当該クロマトグラフィ表面は、疎水性表面基及び１種以上のイオン性修飾剤を含み、ただし、イオン性修飾剤が双性イオンを含まない場合、当該イオン性修飾剤は、グリカンが高純度クロマトグラフィ材料に吸着されるように四級アンモニウムイオン部分を含まない、工程と、
ｂ）吸着したグリカンを高純度クロマトグラフィ材料から溶出させる工程と、
ｃ）グリカンを検出する工程と、を含む。
【０１５０】
本発明のクロマトグラフィ法の特定の実施形態では、グリカンは、Ｎ−グリカン又はＯ−グリカンである。特定の態様において、グリカンは、ｈＩｇＧグリカン、フェチュイングリカン、ＦＡ２ＢＧ２Ｓ２、ＦＡ２Ｇ２Ｓ１、又はＦＡ２Ｇ２である。
【０１５１】
特定の実施形態では、グリカン標識試薬は、ＭＳ活性の、迅速蛍光タグ付け化合物、プロカインアミド試薬又はプロカイン試薬である。
【０１５２】
特定の他の実施形態では、グリカン標識試薬は、下記式を有する試薬である。
【０１５３】
【化１５】
2019516969.tif 000017
【０１５４】
本発明の方法を使用して、多様な試料からグリカンを選択的に単離、精製、及び／又は検出することができる。一実施形態では、試料は、血液、尿、脊髄液、滑液、痰、精液、唾液、涙、胃液及び抽出物並びに／又はこれらの希釈液／溶液からなる群から選択された生物流体であるか、又は生物流体由来である。特定の実施形態において、試料は、化合物の生物混合物を含む。
【０１５５】
特定の実施形態では、本発明の材料は、荷電された表面を利用しない従来のクロマトグラフィ材料と比較して顕著に改善されたピーク形状を生成するように求められる。別の実施形態では、本発明の材料は、これらの荷電した表面と、検体分子の同じ又は反対の電荷との間でクーロン相互作用を生成することによって有利な選択性が生じることが見出されている。更に、本発明の材料は、帯電した表面を利用しない従来のクロマトグラフィ材料に関連する非特異的結合問題を緩和することが見出されている。かかる利点は、特に、非特異的結合にならないので、低濃度の高分子の質量分析による同定又は確認を可能にし、豊富な種に見られる劣化したピーク形状、従来のクロマトグラフィ材料では、豊富な種を見るのに必要な試料質量の増加によって不明瞭にならない。
【０１５６】
本発明の一態様では、本発明の方法は、ＥＳＩ＋ＭＳ検出に結合された分離が高い信号対雑音質量スペクトルをもたらす移動相を利用する。このような移動相は、ｐＨ１〜ｐＨ８、ｐＨ２〜ｐＨ７、又はｐＨ３〜ｐＨ６を有する緩衝液を含む移動相を含むがこれらに限定されない。分離の水性移動相における緩衝添加剤の使用により、ＭＳ感度、保持性及び選択性を有意に調節することができる（図５）。
【０１５７】
特定の実施形態では、水性移動相は、ｐＨ３．６−１ｍＭのギ酸アンモニウム／１ｍＭのギ酸の緩衝液を含む。この溶液は、高分解能異性体及び分析物の電荷状態によって駆動されるいくつかの種別分離を示す分離の生成に効果的である。上記にかかわらず、図６にも示されるように、１７ｍＭ酢酸及び１ｍＭギ酸アンモニウムを含む水性移動相も効果的である。
【０１５８】
特定の実施形態では、本発明の方法は、一定のイオン強度条件で実施される。これは、ウシフェチュインからの標識グリカンの分離において明らかである（図６）。これらのグリカンは、高シアリル化され、高分岐されている点で一意的である。溶離剤移動相においてイオン強度がなければ、テトラシアリル化標識されたグリカンは、本発明のカラムからの溶出が予測されないと考えられる。水性移動相の添加剤を反映する溶離剤移動相における添加剤の使用は、高シアリル化された構造の回収を容易にする。このように、本発明の一実施形態は、勾配急峻性の最適化と共に添加物の適切な選択を利用する。図７は、これらの例示的な分離を示し、ｈＩｇＧ及びウシフェチュインからの標識されたグリカンが分析される。標識ｈＩｇＧグリカンに対して得られたクロマトグラムは、複数のモノ及びジシアリル化Ｎ−グリカン種間及び種内の高度の分解能と共に、いわゆる中性Ｎ−グリカン構造（二分岐Ｎ−アセチルグルコサミンの有無に関わらない非フコシル化種及びフコシル化種）の高分解能クラスタリングを示す点で注目すべきである（図７Ａ）。一方、標識フェチュイングリカン（図７Ｂ）について得られたクロマトグラムは、３つ及び４つのシアル酸残基を含むグリカン間で妥当な分解能を得ることができることを示すために注目に値する。
【０１５９】
特定の実施形態では、本発明のＨＰＣＭは、誘起シリカ粒子、ジエチルアミノエチル、ジメチルアミノエチル、ジメチルアミノプロピル、ジメチルアミノエチル又はジエチルアミノプロピル（ＤＥＡＰ）修飾剤から調製された１．７μｍ、１３０Å平均孔径材料を含むが、これに限定されない、ジエチルアミノエチル、ジメチルアミノエチル、ジメチルアミノプロピル、ジメチルアミノエチル、又はジエチルアミノプロピル（ＤＥＡＰ）修飾剤と、Ｃ１８結合と、その後のエンドキャッピングと、によって調製された固定相である（実施例１、位相１Ａ）。この「ＤＥＡＰ」材料（実施例１で説明される、位相１Ａ）は、以下のように両親媒性の強塩基性部分で標識されたグリカンを分解する能力について評価されている。
【０１６０】
これに関して、本材料が、正味電荷によって異なるグリカンのより顕著な種別分離を生成することが見出されている。このように、別の実施形態では、本発明は、有機溶媒及び緩衝液の両方の濃度を増加させる同時勾配を有するこのＤＥＡＰ固定相を用いて標識されたｈＩｇＧグリカンの分析を提供する（図８）。これらの分離に必要なイオン強度変化の大きさは、ｈＩｇＧ及びウシフェチュインの両方から調製された標識されたグリカンの分離を介して定義することができる（図９）。０．５〜３２％アセトニトリル（ＭｅＣＮ）の直線勾配上で、これらの分離を０〜１００ｍＭギ酸アンモニウム及び１００ｍＭギ酸の勾配で最適化する。この有機溶媒とイオン強度の変化とのペアリングにより、全てのグリカン種の良好な回収がもたらされ、シアリル化の程度及び結果としてこれらの正味電荷によって異なるグリカンの最適な種別分離が行われる。ここでは示されていないが、これらの種の勾配は、二元ポンプ器具又は更には三元溶媒運搬システムのいずれか一方によって実施され得ることが想定される。更に、選択性及び分解能を別に達成するために、非線形又は多段の勾配を使用して、分離を同調させることができると考えられる。
【０１６１】
本発明の材料の合成
本発明はまた、本明細書に記載の高純度クロマトグラフィ材料（ＨＰＣＭ）材料を製造する方法を提供する。
【０１６２】
一実施形態において、本発明は、本明細書に記載のＨＰＣＭを製造する方法を提供し、方法は、
ａ．クロマトグラフィックコアをイオン性修飾試薬と反応させて、イオン性修飾材料を得る工程と、
ｂ．得られた材料を疎水性表面修飾基と反応させる工程と、を含む、方法。
【０１６３】
別の実施形態において、本発明は、本明細書に説明される高純度クロマトグラフィ材料の製造方法を提供することであって、
ａ．クロマトグラフィックコアを疎水性表面修飾基と反応させて表面修飾材料を得る工程と、
ｂ．得られた材料をイオン性修飾剤と反応させる工程と、を含む。
【０１６４】
別の実施形態において、本発明は、本明細書において記載された高純度クロマトグラフィ材料を製造する方法を提供し、方法は、
ａ．クロマトグラフィックコアを疎水性表面修飾基と反応させて、表面修飾材料を得る工程と、
ｂ．得られた材料をエンドキャップ表面基と反応させる工程と、
ｃ．得られた材料をイオン性修飾剤と反応させる工程と、を含む。
【０１６５】
別の実施形態において、本発明は、本明細書に記載した高純度クロマトグラフィ材料を製造する方法を提供し、方法は、
ａ．クロマトグラフィックコアを、イオン性修飾試薬と反応させて、イオン性修飾材料を得る工程と、
ｂ．得られた材料を反応させて、ハイブリッド表面層を生成する工程と、
ｃ．得られた材料を疎水性表面修飾基と反応させる工程、を含む。
【０１６６】
一態様において、上記に記載されるような本発明のＨＰＣＭは、約３〜約１３３の装入比Ｂ’／Ａ’で製造され、Ａ’は、調製物において装入されたイオン性修飾剤試薬を表し、Ｂ’は、調製物において装入された疎水基を表す。特定の態様では、装入比Ｂ’／Ａ’は、約４〜約８０、約４〜約１５、又は約６〜約７である。
【０１６７】
一実施形態では、本明細書に記載の方法は、残存するシラノール基をエンドキャッピングする工程を更に含む。
【０１６８】
一実施形態では、方法において、記載された工程は同時に行われる。
【０１６９】
別の実施形態において、予め調製された高純度クロマトグラフィ材料の細孔構造は、窒素（Ｎ２）吸着分析によって確認されるように、細孔の開口部及び細孔直径を拡大する熱水処理によって修飾される。熱水処理は、予め調製されたハイブリッド材料と塩基溶液とを含むスラリーを水中で調製し、スラリーをオートクレーブ中で、例えば、１００〜２００℃の高温にて１０〜３０時間加熱することにより行われる。トリメチルアミン（ＴＥＡ）又はトリス（ヒドロキシメチル）メチルアミンなどのアルキルアミンの使用、あるいは水酸化ナトリウムの使用が有利である。このように処理された材料は、冷却、濾過され、水及びメタノールで洗浄され、次いで８０℃の低圧力下で１６時間乾燥される。
【０１７０】
特定の実施形態では、熱水処理に続いて、高純度クロマトグラフィ材料の表面を種々の薬剤で修飾する。このような「表面修飾剤」は、（典型的に）クロマトグラフィ固定相に特定のクロマトグラフィ機能性を付与する有機官能基を含む。特定の態様では、ＨＰＣＭがハイブリッド材料である場合には、材料は、表面修飾剤で追加的に置換又は誘導体化してもよい有機基及びシラノール基の両方を保有している。
【０１７１】
熱水処理された高純度クロマトグラフィ材料の表面は、有機基を含み、これは、材料の有機基に対して反応性である試薬と反応させることによって誘導体化することができる。例えば、材料上のビニル基は、臭素（Ｂｒ２）、水素（Ｈ２）、フリーラジカル、伝播性高分子ラジカル中心、ジエン等の種々のオレフィン反応性試薬と反応させることができる。別の例では、材料上のヒドロキシ基は、下記に示されるようなイソシアネート、カルボン酸、カルボン酸塩化物及び反応性有機シランなどの多様なアルコール反応性試薬と反応することができる。この種の反応は、文献において周知であり、例えば、Ｍａｒｃｈ，Ｊ．Ａｄｖａｎｃｅｄ  Ｏｒｇａｎｉｃ  Ｃｈｅｍｉｓｔｒｙ，３ｒｄ  Ｅｄｉｔｉｏｎ，Ｗｉｌｅｙ，Ｎｅｗ  Ｙｏｒｋ，１９８５、Ｏｄｉａｎ，Ｇ．「Ｔｈｅ  Ｐｒｉｎｃｉｐｌｅｓ  ｏｆ  Ｐｏｌｙｍｅｒｉｚａｔｉｏｎ」、２ｎｄ  Ｅｄｉｔｉｏｎ，Ｗｉｌｅｙ，Ｎｅｗ  Ｙｏｒｋ，１９８１を参照されたい。
【０１７２】
また、熱水処理された高純度クロマトグラフィ材料の表面もまたシラノール基を含み、反応性オルガノシランと反応して誘導体化することができる。高純度クロマトグラフィ材料の表面誘導体化は、標準的な方法、例えば、還流条件下での有機溶媒中のオクタデシルトリクロロシラン又はオクタデシルジメチルクロロシランとの反応によって行われる。この反応には、典型的にはトルエン等の有機溶媒が用いられる。反応混合物にピリジン又はイミダゾールなどの有機塩基を添加して、反応を触媒する。この反応生成物は、次いで、水、トルエン及びアセトンで洗浄される。この材料は、周囲温度又は高温で、ｐＨ修飾水性有機溶液中での加水分解によって更に処理することができる。この加水分解には、典型的にはアセトン等の有機溶媒が用いられる。トリフルオロ酢酸、ギ酸、塩酸、酢酸、ギ酸ナトリウム若しくはギ酸アンモニウム、酢酸ナトリウム、酢酸カリウム又は酢酸アンモニウム、リン酸緩衝液、水酸化アンモニウム、炭酸アンモニウム、又は重炭酸アンモニウムを含む酸性又は塩基修飾剤を使用して、ｐＨを変更することができる。次いで、加水分解の生成物は、水、トルエン、及びアセトンで洗浄され、８０℃〜１００℃の低圧力下で１６時間乾燥される。得られた材料は、上述した同様の手順を用いて、残存シラノール基をエンドキャップするためにトリメチルクロロシランのような短鎖シランと更に反応させることができる。
【０１７３】
本明細書に開示されるような表面修飾剤は、例えば、誘導体化又はコーティング及びその後の架橋により、ベース材料に対して表面修飾剤の化学的性質を付与する。一実施形態では、高純度クロマトグラフィ材料の有機基は、反応して表面修飾剤との有機共有結合を形成する。修飾剤は、求核性、求電子性、環化付加、フリーラジカル、カルベン、ニトレン及びカルボカチオン反応を含むが、これらに限定されない有機化学及び高分子化学において周知の多数の機構を介して材料の有機基と有機共有結合を形成することができる。有機共有結合は、水素、ホウ素、炭素、窒素、酸素、ケイ素、リン、硫黄、及びハロゲンを含むが、これらに限定されない有機化学の共通元素間の共有結合の形成を伴うように定義される。更に、炭素−ケイ素結合及び炭素−酸素−ケイ素結合は、有機共有結合として定義され、一方、ケイ素−酸素−ケイ素結合は、有機共有結合として定義されていない。
【０１７４】
「官能化基」という用語は、例えば、オクタデシル（Ｃ１８）又はフェニルを含むクロマトグラフィ固定相に特定のクロマトグラフィ機能性を付与する有機官能基を含む。このような官能化基は、ベース材料に直接組み込まれるか、あるいは、例えば、誘導体化又はコーティング及び後架橋によりベース材料に結合し、表面修飾剤の化学的性質をベース材料に付与する、例えば、本明細書に開示されたような表面修飾剤に存在する。
【０１７５】
特定の実施形態では、シラノール基は、表面修飾されている。他の実施形態において、有機基は、表面修飾されている。更に他の実施例では、高純度クロマトグラフィ材料の有機基及びシラノール基の両方は、表面修飾又は誘導体化されている。別の実施形態において、高純度クロマトグラフィ材料は、ポリマーによりコーティングすることにより表面修飾される。特定の実施形態において、ポリマーでコーティングすることによる表面修飾は、シラノール基修飾、有機基修飾、又はシラノール及び有機基修飾の両方と組み合わせて使用される。イオン性修飾剤は、シラノール基修飾、有機基修飾、又はシラノール及び有機基修飾の両方によって材料に添加されてもよい。疎水性表面基は、シラノール基修飾、有機基修飾又はシラノール及び有機基修飾の両方によって材料に添加されてもよい。
【０１７６】
より一般的に、高純度クロマトグラフィ材料の表面は、以下によって修飾され得る。化学式Ｚａ（Ｒ’）ｂＳｉ−Ｒ”の化合物を含む表面修飾剤による処理であって、Ｚ＝Ｃｌ、Ｂｒ、Ｉ、Ｃ１〜Ｃ５アルコキシ、ジアルキルアミノ、例えば、ジメチルアミノ、又はトリフルオロメタンスルホネート、ａ及びｂは、ａ＋ｂ＝３の場合、それぞれ０〜３の整数であり、Ｒ’は、Ｃ１〜Ｃ６直鎖状、環状又は分岐状のアルキル基であり、Ｒ”は官能化基である。特定の例において、このような材料は、ポリマーによるコーティングにより表面修飾されている。
【０１７７】
Ｒ’は、例えば、メチル、エチル、プロピル、イソプロピル、ブチル、ｔ−ブチル、ｓｅｃ−ブチル、ペンチル、イソペンチル、へキシル又はシクロへキシルを含み、Ｒ’は、メチルであることが好ましい。
【０１７８】
官能化基Ｒ”は、アルキル基、アルケニル基、アルキニル基、アリール基、シアノ基、アミノ基、ジオール基、ニトロ基、エステル基、カチオン基又はアニオン交換基、内部極性官能基又はキラル部分を含むアルキル基又はアリール基を含むことができる。好適なＲ”官能化基の例として、キラル部分、オクチル（Ｃ８）、オクタデシル（Ｃ１８）及びトリアコンチル（Ｃ３０）のようなＣ１〜Ｃ２０を含むＣ１〜Ｃ３０アルキル、アルキルアリール、例えば、Ｃ１〜Ｃ４フェニル、シアノアルキル基、例えば、シアノプロピル、ジオール基、例えば、プロピルジオール、例えば、アミノプロピルなどのアミノ基、及び内部極性官能基を有するアルキル基又はアリール基、例えば、炭酸、アミド、尿素、エーテル、チオエーテル、スルフィニル、スルホキシド、スルホニル、チオ尿素、チオカーボネート、チオカルバメート、エチレングリコール、複素環式、及びトリアゾール官能基、又は米国特許第５，３７４，７５５号に開示されるようなカルバメート官能基及びキラル部分などが含まれる。特定の実施形態において、Ｒ”は、芳香族、フェニルアルキル、フルオロ芳香族、フェニルヘキシル、ペンタフルオロフェニルアルキル及びキラル部分からなる基から選択される。これらの基は一般式の基を含み、
【０１７９】
【化１６】
2019516969.tif 000018
式中、ｌ、ｍ、ｏ、ｒ及びｓは、０又は１であり、ｎは、０、１、２又は３であり、ｐは、０、１、２、３又は４であり、ｑは、０〜１９の整数であり、Ｒ３は、水素、アルキル、シアノ、フェニルからなる基から選択され、Ｚ、Ｒ’、ａ及びｂは、上記のように定義される。好ましくは、カルバメート官能基は、以下に示される一般的な構造を有する。
【０１８０】
【化１７】
2019516969.tif 000019
式中、Ｒ５は、例えば、シアノアルキル、ｔ−ブチル、ブチル、オクチル、ドデシル、テトラデシル、オクタデシル、又はベンジルであってもよい。有利には、Ｒ５は、オクチル、ドデシル、又はオクタデシルである。
【０１８１】
キラル分離などの特定の用途では、官能化基としてキラル部分を含むことは特に有利である。
【０１８２】
ポリマーコーティングは、文献において公知であり、大略的に、ポリマー層を支持体へ化学結合しない、物理吸着されたモノマーの表面への重合又は重縮合（Ｉ型）、ポリマー層を支持体へ化学結合する、物理吸着されたモノマーの表面への重合又は重縮合（ＩＩ型）、物理吸着されたプレポリマーの支持体への固定化（ＩＩＩ型）、及び予備合成されたポリマーの支持体表面への化学吸着（ＩＶ型）によって提供され得る。例えば、参照により本明細書に援用されているテキストであるＨａｎｓｏｎ，ｅｔ  ａｌ．，Ｊ．Ｃｈｒｏｍａｔ．Ａ６５６（１９９３）３６９〜３８０を参照されたい。このように、ポリマーによりハイブリッド材料をコーティングすることは、本発明において記載された種々の表面修飾と共に使用されてもよい。
【０１８３】
特定の実施形態では、疎水性表面修飾剤は、フェニルヘキシルトリクロロシラン、ペンタフルオロフェニルプロピルトリクロロシラン、オクチルトリクロロシラン、オクタデシルトリクロロシラン、オクチルジメチルクロロシラン及びオクタデシルジメチルクロロシランからなる群から選択される。更なる実施形態において、表面修飾剤は、オクチルトリクロロシラン及びオクタデシルトリクロロシランからなる群から選択される。
【０１８４】
別の実施形態において、高純度クロマトグラフィ材料は、有機基及びシラノール基修飾の組合せによって表面修飾されている。
【０１８５】
他の実施形態では、高純度クロマトグラフィ材料は、有機基修飾とポリマーによるコーティングとの組み合わせによって表面修飾されている。
【０１８６】
他の実施形態では、高純度クロマトグラフィ材料は、シラノール基修飾とポリマーによるコーティングとの組み合わせによって表面修飾されている。
【０１８７】
別の実施形態では、高純度クロマトグラフィ材料は、ハイブリッドコア及び／又は周囲の材料の有機基と修飾試薬との間の有機共有結合の形成によって表面修飾されている。
【０１８８】
特定の実施形態では、高純度クロマトグラフィ材料は、有機基修飾、シラノール基修飾とポリマーによるコーティングとの組み合わせによって表面修飾されている。
【０１８９】
一実施形態では、高純度クロマトグラフィ材料は、シラノール基修飾によって表面修飾されている。
【０１９０】
別の実施形態では、本発明は、ポロゲンを更に含むことによって、高純度クロマトグラフィ材料を修飾する方法を提供する。更なる実施形態では、ポロゲンは、シクロヘキサノール、トルエン、メシチレン、２−エチルヘキサン酸、ジブチルフタル酸、１−メチル−２−ピロリジノン、１−ドデカノール及びトリトンＸ−４５からなる群から選択される。特定の実施形態において、ポロゲンは、トルエン又はメシチレンである。
【０１９１】
一実施形態では、本発明は、高純度クロマトグラフィ材料が界面活性剤又は安定剤を含むことによって更に修飾される方法を提供する。特定の実施形態において、界面活性剤は、トリトンＸ−４５、トリトンＸ１００、トリトンＸ３０５、ＴＬＳ、プルロニックＦ−８７、プルロニックＰ−１０５、プルロニックＰ−１２３、ドデシル硫酸ナトリウム（ＳＤＳ）、アンモニアドデシル硫酸塩、ドデシル硫酸トリス又はトリトンＸ−１６５である。特定の実施形態では、界面活性剤は、ドデシル硫酸ナトリウム（ＳＤＳ）、アンモニアドデシル硫酸塩、又はドデシル硫酸トリスである。
【０１９２】
上述のようなハイブリッド、シリカ、粒子、モノリス及び表面多孔性材料を含む本発明のＨＰＣＭの合成の特定の実施形態を、以下の実施例において更に例示する。
【実施例】
【０１９３】
実施例
本発明は、多孔性クロマトグラフィ材料の表面修飾を説明する以下の非限定的な実施例によって更に例示することができる。
【０１９４】
材料
全ての試薬は、特記しない限り、受領されたまま使用された。当業者は、以下の供給及び供給元の等価物が存在し、それ故に、以下に列記された供給元は限定的であるとして解釈されるものではないことを認識するだろう。
【０１９５】
一般的に、以下に記載される方法に加えて、本発明のＨＰＣＭは、その開示が参照により本明細書に援用されている米国特許出願第２０１３／０３１９０８６号に概説されている例示的なプロトコルを用いて製造することができる。
【０１９６】
特性
当業者は、以下の器具及び供給元の等価物が存在し、それ故に、以下に列記された器具は限定的であるとして解釈されるものではないことを認識するだろう。
【０１９７】
％Ｃ、％Ｈ、％Ｎ値は、燃焼分析（ＣＥ−４４０  Ｅｌｅｍｅｎｔａｌ  Ａｎａｌｙｚｅｒ；Ｅｘｅｔｅｒ  ＡｎａｌｙｔｉｃａｌＩｎｃ．，（Ｎｏｒｔｈ  Ｃｈｅｌｍｓｆｏｒｄ，ＭＡ））によって測定され、あるいは％Ｃは、電量炭素分析装置によって（モジュールＣＭ５３００，ＣＭ５０１４，ＵＩＣ  Ｉｎｃ．，（Ｊｏｌｉｅｔ，ＩＬ））測定された。これらの材料の比表面積（ＳＳＡ）、比孔体積（specific pore volume）（ＳＰＶ）及び平均孔径（ＡＰＤ）は、多点Ｎ２収着法（Ｍｉｃｒｏｍｅｔｒｉｃｓ  ＡＳＡＰ  ２４００；Ｍｉｃｒｏｍｅｔｒｉｃｓ  Ｉｎｓｔｒｕｍｅｎｔｓ  Ｉｎｃ．，（Ｎｏｒｃｒｏｓｓ，ＧＡ））を使用して測定された。ＢＥＴ法を用いてＳＳＡが算出され、ＳＰＶは、Ｐ／Ｐ０＞０．９８に対して求められた一点値であり、ＡＰＤは、ＢＪＨ法を使用して等温線の脱着の脚部（desorption leg）から算出された。走査型電子顕微鏡（ＳＥＭ）画像解析が７ｋＶで実行された（ＪＥＯＬ  ＪＳＭ−５６００機器（東京、日本））。粒径をＢｅｃｋｍａｎ  Ｃｏｕｌｔｅｒ  Ｍｕｌｔｉｓｉｚｅｒ  ３分析装置（３０μｍ孔、７０，０００カウント；（Ｍｉａｍｉ，ＦＬ））を使用して測定した。粒子直径（ｄｐ）は、体積ベース粒径分布の５０％累積直径として測定された。分布の幅は、９０％累積体積直径を１０％累積体積直径で割ったもの（９０／１０比を示す）として測定した。多核（１３Ｃ、２９Ｓｉ）ＣＰ−ＭＡＳ  ＮＭＲスペクトルは、Ｂｒｕｋｅｒ  Ｉｎｓｔｒｕｍｅｎｔｓ  Ａｖａｎｃｅ−３００分光計（７ｍｍダブルブロードバンドプローブ）を用いて得た。スピン速度は通常、５．０〜６．５ｋＨｚであり、待ち時間（ｒｅｃｙｃｌｅ  ｄｅｌａｙ）は５秒であり、干渉偏波接触時間は６ミリ秒であった。報告された１３Ｃ及び２９Ｓｉ  ＣＰ−ＭＡＳ  ＮＭＲスペクトルシフトは、外部標準アダマンタン（１３Ｃ  ＣＰ−ＭＡＳ  ＮＭＲ，δ３８．５５）及びヘキサメチルシクロトリシロキサン（２９Ｓｉ  ＣＰ−ＭＡＳ  ＮＭＲ，δ−９．６２）を使用してテトラメチルシランに対して記録された。異なるケイ素環境の集団は、ＤＭＦｉｔソフトウェアを使用するスペクトルデコンボルーションによって評価された。［Ｍａｓｓｉｏｔ，Ｄ．、Ｆａｙｏｎ，Ｆ．、Ｃａｐｒｏｎ，Ｍ．、Ｋｉｎｇ，Ｉ．、Ｌｅ  Ｃａｌｖｅ，Ｓ．、Ａｌｏｎｓｏ，Ｂ．、Ｄｕｒａｎｄ，Ｊ．Ｏ．、Ｂｕｊｏｌｉ，Ｂ．、Ｇａｎ，Ｚ．、Ｈｏｔｓｏｎ，Ｇ．Ｍａｇｎ．Ｒｅｓｏｎ．Ｃｈｅｍ．２００２，４０，７０〜７６］「Ｔｉｔｒａｔｉｏｎｓ  ｗｅｒｅ  ｐｅｒｆｏｒｍｅｄ  ｕｓｉｎｇ  ａ  Ｍｅｔｒｏｈｍ  ７１６  ＤＭＳ  Ｔｉｔｒｉｎｏ  ａｕｔｏｔｉｔｒａｔｏｒ  ｗｉｔｈ  ６．０２３２．１００  ｐＨ  ｅｌｅｃｔｒｏｄｅ」（Ｍｅｔｒｏｈｍ，Ｈｅｒｓａｕ，Ｓｗｉｔｚｅｒｌａｎｄ，ｏｒ  ｅｑｕｉｖａｌｅｎｔ）。
【０１９８】
実施例１
ＤＥＡＰ  ＨＰＣＭ固定相の合成
以下の手順により、ＤＥＡＰ  ＨＰＣＭ固定相（位相１Ａ及び１Ｂ）を合成した。
【０１９９】
工程１：（米国特許第６，６８６，０３５号に記載の方法に従って調製した）式（Ｏ１．５ＳｉＣＨ２ＣＨ２ＳｉＯ１．５）（ＳｉＯ２）４のＢＥＨ多孔性粒子（Ｗａｔｅｒｓ  Ｃｏｒｐｏｒａｔｉｏｎ，Ｍｉｌｆｏｒｄ，Ｍａｓｓ、６．５％Ｃ；ＳＳＡ  ＝７５〜２００ｍ２／ｇ：ＳＰＶ＝０．６０〜０．７５ｃｃ／ｇ；ＡＰＤ＝１１５〜３１０Å）は、Ｄｅａｎ−Ｓｔａｒｋトラップを使用してトルエン（５ｍＬ／ｇ，Ｆｉｓｈｅｒ  Ｓｃｉｅｎｔｉｆｉｃ（Ｆａｉｒｌａｗ，ＮＪ）で１時間還流させた。冷却時には、再蒸留された０．３μｍｏｌ／ｍ２の（Ｎ，Ｎ−ジエチルアミノプロピル）トリメトキシシラン（ＤＥＡＰ，Ｓｉｌａｒ  Ｌｉａｂｏｒａｔｏｒｉｅｓ（Ｗｉｌｍｉｎｇｔｏｎ，ＮＣ））が加えられ、反応は２時間還流のために加熱された。反応物は次いで冷却され、生成物は濾過され、トルエン、１：１ｖ／ｖアセトン／水、及びアセトンで連続的に洗浄された（全ての溶媒はＦｉｓｈｅｒ  Ｓｃｉｅｎｔｉｆｉｃ（Ｆａｉｒｌａｗｎ，ＮＪ）製）。次いで、減圧下で８０℃において１６時間生成物を乾燥させた。
【０２００】
工程２：工程１からの材料は、Ｄｅａｎ−Ｓｔａｒｋトラップを使用してトルエン（５ｍＬ／ｇ、Ｆｉｓｈｅｒ  Ｓｃｉｅｎｔｉｆｉｃ（Ｆａｉｒｌａｗｎ，ＮＪ））中で１時間還流させた。冷却すると、２．３μｍｏｌ／ｍ２のイミダゾール（Ａｌｄｒｉｃｈ（Ｍｉｌｗａｕｋｅｅ，ＷＩ））及びオクタデシルトリクロロシラン（Ｇｅｌｅｓｔ  Ｉｎｃ．，（Ｍｏｒｒｉｓｖｉｌｌｅ，ＰＡ））を加え、反応物を１６時間加熱還流した。次いで、反応物を冷却し、生成物を濾過し、トルエン、１：１ｖ／ｖアセトン／水及びアセトン（全てＦｉｓｈｅｒ  Ｓｃｉｅｎｔｉｆｉｃ（Ｆｉｒｌａｗｎ，ＮＪ）からの溶媒）で連続的に洗浄した。次いで、この材料は、アセトン／水性０．１Ｍ重炭酸アンモニウム（ｐＨ１０）溶液中で２０時間５０℃で還流された（加水分解）。加水分解後、材料は、１：１ｖ／ｖのアセトン／水及びアセトン（全てＦｉｓｈｅｒ  Ｓｃｉｅｎｔｉｆｉｃ（Ｆａｉｒｌａｗｎ，ＮＪ）からの溶媒）で連続的に洗浄された。次いで、減圧下で８０℃において１６時間生成物を乾燥させた。
【０２０１】
工程３：工程２からの材料は、Ｄｅａｎ−Ｓｔａｒｋトラップを使用してトルエン（５ｍＬ／ｇ、Ｆｉｓｈｅｒ  Ｓｃｉｅｎｔｉｆｉｃ（Ｆａｉｒｌａｗｎ，ＮＪ））中１時間還流させた。冷却時に、イミダゾール（Ａｌｄｒｉｃｈ（Ｍｉｌｗａｕｋｅｅ，ＷＩ））及びトリエチルクロロシラン（ＴＥＣＳ，Ｇｅｌｅｓｔ  Ｉｎｃ．，（Ｍｏｒｒｉｓｓｖｉｌｌｅ，ＰＡ））が加えられ、反応物は、４時間還流のため加熱された。その後、反応物は、冷却され、イミダゾール及びトリメチルクロロシラン（Ａｌｄｒｉｃｈ（Ｍｉｌｗａｕｋｅｅ，ＷＩ））が反応物に加えられ、追加的に１６時間還流のために加熱された。反応物は、次いで冷却され、生成物は濾過され、トルエン、１：１ｖ／ｖアセトン／水、及びアセトンで連続的に洗浄された（全ての溶媒は、Ｆｉｓｈｅｒ  Ｓｃｉｅｎｔｉｆｉｃ（Ｆｉａｒｌａｗｎ，ＮＪ）製）。次いで、減圧下で８０℃において１６時間生成物を乾燥させた。上記手順（工程１〜３）に記載された全試薬は、特記しない限り受領されたまま使用された。当業者であれば、供給物及び供給元が列挙されているが、等価物が存在することを理解し、列挙された供給物／供給元は決して限定的であるとして解釈されるべきではないことを認識するだろう。
【０２０２】
以上の手順により得られる固定相は、次のように特徴づけられた。％Ｃ値は、電量炭素分析装置（ｍｏｄｕｌｅｓ  ＣＭ５３００，ＣＭ５０１４，ＵＩＣＩｎｃ．，（Ｊｏｌｉｅｔ，ＩＬ））によって測定された。これらの材料の比表面積（ＳＳＡ）、比孔体積（ＳＰＶ）及び平均孔径（ＡＰＤ）は、多点Ｎ２吸着法（Ｍｉｃｒｏｍｅｔｒｉｃｓ  ＡＳＡＰ  ２４００；Ｍｉｃｒｏｍｅｔｒｉｃｓ  Ｉｎｓｔｒｕｍｅｎｔｓ  Ｉｎｃ．，（Ｎｏｒｃｒｏｓｓ，ＧＡ））を使用して測定された。ＢＥＴ法を用いてＳＳＡが算出され、ＳＰＶは、Ｐ／Ｐ０＞０．９８に対して求められた一点値であり、ＡＰＤは、ＢＪＨ法を使用して等温線の脱着の脚部から算出された。粒径をＢｅｃｋｍａｎ  Ｃｏｕｌｔｅｒ  Ｍｕｌｔｉｓｉｚｅｒ  ３分析装置（３０μｍ孔、７０，０００カウント；（Ｍｉａｍｉ，ＦＬ））を使用して測定した。粒子直径（ｄｐ）は、体積ベース粒径分布の５０％累積直径として測定された。オクタデシルトリクロロシランの総表面被覆量は、元素分析で測定した表面修飾の前後の粒子％Ｃの差によって判定した。当業者は、以下の器具の等価物が存在し、それ故に、以下に列記された器具は限定的であるとして解釈されるものではないことを認識するだろう。２つのＤＥＡＰ  ＨＰＣＭ位相、位相１Ａ及び位相１Ｂに関連する情報は、下記に記載されている。
【０２０３】
【表１】
2019516969.tif 000020
１米国特許第７９１９１７７号，同第７２２３４７３号，同第６６８６０３５号で説明される
【０２０４】
【表２】
2019516969.tif 000021
【０２０５】
実施例２
標識されたグリカンの黒鉛化炭素及び従来のＣ１８逆相クロマトグラフィ
本発明の請求の範囲に従って標識されたＮ−グリカンは、以前に公表された条件に従ってヒトＩｇＧ（シグマ１４５０６）由来の標識試薬−１（ＲＦＭＳ）から調製された。（Ｌａｕｂｅｒ，Ｍ．Ａ．、Ｙｕ，Ｙ．Ｑ．、Ｂｒｏｕｓｍｉｃｈｅ，Ｄ．Ｗ．、Ｈｕａ，Ｚ．、Ｋｏｚａ，Ｓ．Ｍ．、Ｍａｇｎｅｌｌｉ，Ｐ．、Ｇｕｔｈｅｒｉｅ，Ｅ．、Ｔａｒｏｎ，Ｃ．Ｈ．、Ｆｏｕｎｔａｉｎ，Ｋ．Ｊ．，Ｒａｐｉｄ  Ｐｒｅｐａｒａｔｉｏｎ  ｏｆ  Ｒｅｌｅａｓｅｄ  Ｎ−Ｇｌｙｃａｎｓ  ｆｏｒ  ＨＩＬＩＣ  Ａｎａｌｙｓｉｓ  Ｕｓｉｎｇ  ａ  Ｌａｂｅｌｉｎｇ  Ｒｅａｇｅｎｔ  ｔｈａｔ  Ｆａｃｉｌｉｔａｔｅｓ  Ｓｅｎｓｉｔｉｖｅ  Ｆｌｕｏｒｅｓｃｅｎｃｅ  ａｎｄ  ＥＳＩ−ＭＳ  Ｄｅｔｅｃｔｉｏｎ。Ａｎａｌ  Ｃｈｅｍ  ２０１５，８７（１０），５４０１〜９．）
【０２０６】
その後、本発明の請求の範囲に従い標識されたヒトＩｇＧＮ−グリカンは、黒鉛化炭素又は従来のＣ１８逆相クロマトグラフィのいずれか一方及びＷａｔｅｒｓ  ＡＣＱＵＩＴＹ  ＵＰＬＣ  Ｈ−Ｃｌａｓｓ  Ｂｉｏ  ＬＣシステムを使用して分離された。図２及び図３に示される代表クロマトグラムを生成するための分離は、以下の条件を用いて行われた。
【０２０７】
【表３】
2019516969.tif 000022
【０２０８】
【表４】
2019516969.tif 000023
【０２０９】
実施例３
ＨＰＣＭ及びギ酸移動相を用いた標識されたグリカンの分離
標識されたヒトＩｇＧＮ−グリカンは、Ｗａｔｅｒｓ  ＡＣＱＵＩＴＹ  ＵＰＬＣ  ＣＳＨ  Ｃ１８カラム及びＷａｔｅｒｓ  ＡＣＱＵＩＴＹ  ＵＰＬＣ  Ｈ−Ｃｌａｓｓ  Ｂｉｏ  ＬＣシステムを使用して分離された。図４に示された代表的なクロマトグラムを生成するための分離は、以下の条件を用いて実行された。
【０２１０】
【表５】
2019516969.tif 000024
【０２１１】
実施例４
ＨＰＣＭ及び種々の水性移動相添加剤を用いた標識されたグリカンのＬＣ−蛍光ＭＳ分析
標識されたヒトＩｇＧのＮ−グリカンは、Ｗａｔｅｒｓ  ＡＣＱＵＩＴＹ  ＵＰＬＣ  ＣＳＨ  Ｃ１８カラム、Ｗａｔｅｒｓ  ＡＣＱＵＩＴＹ  ＵＰＬＣ  Ｈ−Ｃｌａｓｓ  Ｂｉｏ  ＬＣシステム及びＷａｔｅｒｓ  Ｓｙｎａｐｔ  Ｇ２−Ｓ質量分析計を使用して分析された。方法選択性及び感度は、ギ酸、酢酸、ギ酸アンモニウム、及び／又は酢酸アンモニウムを含む、種々の水性移動相添加剤の使用によって調整された（図５）。これらの分離法の詳細を以下に記載する。
【０２１２】
【表６】
2019516969.tif 000025
【０２１３】
【表７】
2019516969.tif 000026
【０２１４】
【化１８】
2019516969.tif 000027
【０２１５】
実施例５
ＨＰＣＭを用いた高シアリル化標識グリカンの分離に対する一定のイオン強度
標識されたＮ−グリカンは、以前公表されたプロトコルに従い、ウシフェチュイン（シグマＦ３００４）から調製され（Ｌａｕｂｅｒ，Ｍ．Ａ．、Ｙｕ，Ｙ．Ｑ．、Ｂｒｏｕｓｍｉｃｈｅ，Ｄ．Ｗ．、Ｈｕａ，Ｚ．、Ｋｏｚａ，Ｓ．Ｍ．、Ｍａｇｎｅｌｌｉ，Ｐ．、Ｇｕｔｈｅｒｉｅ，Ｅ．、Ｔａｒｏｎ，Ｃ．Ｈ．、Ｆｏｕｎｔａｉｎ，Ｋ．Ｊ．，Ｒａｐｉｄ  Ｐｒｅｐａｒａｔｉｏｎ  ｏｆ  Ｒｅｌｅａｓｅｄ  Ｎ−Ｇｌｙｃａｎｓ  ｆｏｒ  ＨＩＬＩＣ  Ａｎａｌｙｓｉｓ  Ｕｓｉｎｇ  ａ  Ｌａｂｅｌｉｎｇ  Ｒｅａｇｅｎｔ  ｔｈａｔ  Ｆａｃｉｌｉｔａｔｅｓ  Ｓｅｎｓｉｔｉｖｅ  Ｆｌｕｏｒｅｓｃｅｎｃｅ  ａｎｄ  ＥＳＩ−ＭＳ  Ｄｅｔｅｃｔｉｏｎ。Ａｎａｌ  Ｃｈｅｍ  ２０１５，８７（１０），５４０１−９）、ＡＣＱＵＩＴＹ  ＵＰＬＣ  ＣＳＨ  Ｃ１８カラム、Ｗａｔｅｒｓ  ＡＣＱＵＩＴＹ  ＵＰＬＣ  Ｈ−Ｃｌａｓｓ  Ｂｉｏ  ＬＣシステム及びＷａｔｅｒｓ  Ｓｙｎａｐｔ  Ｇ２−Ｓ質量分析計を用いてＬＣ蛍光質量分析計で分析された。図６に示される代表的なクロマトグラムは、下記の方法条件を使用して得られた。
【０２１６】
【表８】
2019516969.tif 000028
【０２１７】
【表９】
2019516969.tif 000029
【０２１８】
実施例６
標識されたグリカンを分離するためにＨＰＣＭを使用する例示的な実施形態
標識されたヒトＩｇＧ及びウシフェチュイン由来のＮ−グリカンは、ＡＣＱＵＩＴＹ  ＵＰＬＣ  ＣＳＨ  Ｃ１８カラム、Ｗａｔｅｒｓ  ＡＣＱＵＩＴＹ  ＵＰＬＣ  Ｈ−Ｃｌａｓｓ  Ｂｉｏ  ＬＣシステム及びＷａｔｅｒｓ  Ｓｙｎａｐｔ  Ｇ２−Ｓ質量分析計を用いてＬＣ蛍光質量分析計で解析された。図７に示される代表的なクロマトグラムは、下記の方法条件を使用して得られた：
【０２１９】
【表１０】
2019516969.tif 000030
【０２２０】
【表１１】
2019516969.tif 000031
【０２２１】
実施例７
ＤＥＡＰ  ＨＰＣＭの標識ヒトＩｇＧグリカンの分離に対する方法条件の最適化
ＤＥＡＰ  ＨＰＣＭカラム及びＷａｔｅｒｓ  ＡＣＱＵＩＴＹ  ＵＰＬＣ  Ｈ−Ｃｌａｓｓ  Ｂｉｏ  ＬＣシステムを用いて標識ヒトＩｇＧ  Ｎ−グリカンが分析された。方法選択性は、ギ酸、酢酸、ギ酸アンモニウム、及び／又は酢酸アンモニウムを含む、種々の水性移動相添加剤の使用によって調整された（図８）。これらの分離法の詳細は、下記から求めることができる。
【０２２２】
【表１２】
2019516969.tif 000032
【０２２３】
実施例８
ＤＥＡＰ  ＨＰＣＭの標識フェチュイングリカンの分離に対する方法条件の最適化
ＤＥＡＰ  ＨＰＣＭカラム及びＷａｔｅｒｓ  ＡＣＱＵＩＴＹ  ＵＰＬＣ  Ｈ−Ｃｌａｓｓ  Ｂｉｏ  ＬＣシステムを用いて標識フェチュインＮ−グリカンが分析された。方法選択性は、ギ酸、酢酸、ギ酸アンモニウム、及び／又は酢酸アンモニウムを含む、種々の水性移動相添加剤の使用によって調整された（図９）。これらの分離法の詳細を以下に記載する。
【０２２４】
【表１３】
2019516969.tif 000033
【０２２５】
実施例９
標識されたグリカンを分離するためにＤＥＡＰ  ＨＰＣＭを使用する例示的な実施形態
標識されたヒトＩｇＧ及びウシフェチュイン由来のＮ−グリカンは、ＤＥＡＰ  ＨＰＣＭカラム、Ｗａｔｅｒｓ  ＡＣＱＵＩＴＹ  ＵＰＬＣ  Ｈ−Ｃｌａｓｓ  Ｂｉｏ  ＬＣシステム及びＷａｔｅｒｓ  Ｓｙｎａｐｔ  Ｇ２−Ｓ質量分析計を用いてＬＣ蛍光質量分析計で解析された。図１０及び図１２において示される代表的なクロマトグラム及び代表的な質量スペクトルは、以下の方法条件を使用して得られた。
【０２２６】
【表１４】
2019516969.tif 000034
【０２２７】
【表１５】
2019516969.tif 000035
【０２２８】
実施例１０
標識されたグリカンの分離を改善する方法の初期条件中のイオン強度の増大
下記に記述されるように、ＤＥＡＰ固定相を用いて２つの例示的な分離が得られた（図１０）。図１０Ａは、モノ−及びジ−シアリル化構造（Ｓ１及びＳ２構造体）中で優れた分解能が達成された標識されたｈＩｇＧ  Ｎ−グリカンに対するクロマトグラムを示す。一方、中性構造体は、特に非フコシル化及び二分岐ＧｌｃＮＡｃ（Ｎ−アセチルグルコサミン）構造（図１１）に関して、勾配の初期条件中に高いイオン強度を実装することによりＤＥＡＰ固定相上で分像能を増加することができ、他の材料と比べてわずかに劣る分解能で分離される（図７Ａ参照）。理論的に限定されるものではないが、分離の最初の段階におけるいくらかのイオン強度は、荷電した表面逆相材料のベース粒子と、標識の際に両親媒性強塩基性部分を有する中性グリカンとの間のイオン反発を好ましく減少させると考えられる。図１０Ｂは、ウシフェチュインからの高シアル化、高アンテナ型標識されたグリカンを分析するためのＤＥＡＰの使用に対する例示的な結果を示す。この荷電表面逆相材料及び開発された技術では、最も顕著に、クロマトグラムを支配するトリシアリル化、三アンテナ型構造（Ｓ３）に対して比類のない分解能が達成される。この方法の顕著な能力は、トリシアリル化（Ｓ３）構造に対応する保持ウィンドウの前面で微細構造を分解する能力である。ＭＳ分析により、このクロマトグラフィ微細構造は、通常、（Ｎ−アセチルノイラミン酸であるＮＡＮＡに対して）Ｎ−グリコリルノイラミン酸であるＮＧＮＡとして既知である非ヒトシアル酸の形態の存在に起因し得るＳ３種の＋１６Ｄａ形態に対応することが確認されている（図１０Ｂの挿入図）。Ｎ−グリコリルノイラミン酸を含有するシアリル化グリカンは、それらが生物医薬品上に存在する場合、患者において免疫原性応答を潜在的に引き起こすことができるため、これは、本発明の非常に重要な能力である８。Ｎ−グリコリルノイラミン酸を含有するシアリル化グリカンも、長期間に亘る赤肉の消費に関連するバイオマーカであることが判明しており９、これらの存在は、癌の危険因子として関与している。荷電表面逆相材料の使用に関連する固有選択性を考慮すると、本技術が、グリカン種を含有するＮ−グリコリルノイラミン酸の更に高い分解能を可能にするよう更に最適化できると主張することは合理的である。間違いなく、これらの種が低相対量の試料中に存在する場合であっても、これらの種を監視するため感度が高い手法を有することは重要である。
【０２２９】
ＤＥＡＰ  ＨＰＣＭ荷電表面反転材料の使用に対する利点は、両親媒性の強塩基性残基で標識されたグリカンの最適なクロマトグラフィ条件が、ＥＳＩ＋ＭＳによるグリカンの分析のための適切な条件でもあることである。ウシフェチュインからの標識されたグリカンは、例えば、同等の信号対雑音が蛍光及びＭＳ検出の両方に対して得られるように、ＤＥＡＰ  ＨＰＣＭ固定相によって分析されることができる（図１２）。また、２つのクロマトグラムのピークプロファイルが良好に一致していることも注目されたい。更に、これらの分析から抽出できる質量スペクトルは、高信号対雑音を示すことに対してまさに例示的である（図１２Ｂ）。
【０２３０】
標識されたヒトＩｇＧ  Ｎ−グリカンは、勾配の初期条件の間、イオン強度に関して変化する方法によって分離された。試料は、ＤＥＡＰ  ＨＰＣＭカラム及びＷａｔｅｒｓ  ＡＣＱＵＩＴＹ  ＵＰＬＣ  Ｈ−Ｃｌａｓｓ  Ｂｉｏ  ＬＣシステムを用いたＬＣ蛍光によって分析された。図１１に示されたクロマトグラムは、下記の方法条件を使用して得られた：
【０２３１】
【表１６】
2019516969.tif 000036
【０２３２】
実施例１１
種々の両親媒性強塩基性部分で標識された放出されたフェチュイングリカンの最適化された分離
プロカイン及びプロカインアミドで標識されたＮ−グリカンは、以前公表されたプロトコルに従い、ウシフェチュイン（シグマＦ３００４）から調製され（Ｌａｕｂｅｒ，Ｍ．Ａ．、Ｙｕ，Ｙ．Ｑ．、Ｂｒｏｕｓｍｉｃｈｅ，Ｄ．Ｗ．、Ｈｕａ，Ｚ．、Ｋｏｚａ，Ｓ．Ｍ．、Ｍａｇｎｅｌｌｉ，Ｐ．、Ｇｕｔｈｅｒｉｅ，Ｅ．、Ｔａｒｏｎ，Ｃ．Ｈ．、Ｆｏｕｎｔａｉｎ，Ｋ．Ｊ．，Ｒａｐｉｄ  Ｐｒｅｐａｒａｔｉｏｎ  ｏｆ  Ｒｅｌｅａｓｅｄ  Ｎ−Ｇｌｙｃａｎｓ  ｆｏｒ  ＨＩＬＩＣ  Ａｎａｌｙｓｉｓ  Ｕｓｉｎｇ  ａ  Ｌａｂｅｌｉｎｇ  Ｒｅａｇｅｎｔ  ｔｈａｔ  Ｆａｃｉｌｉｔａｔｅｓ  Ｓｅｎｓｉｔｉｖｅ  Ｆｌｕｏｒｅｓｃｅｎｃｅ  ａｎｄ  ＥＳＩ−ＭＳ  Ｄｅｔｅｃｔｉｏｎ。Ａｎａｌ  Ｃｈｅｍ２０１５，８７（１０），５４０１−９．）、ＤＥＡＰ  ＨＰＣＭ  １３０Å  １．７ｐｍ（位相１Ａ）カラム及びＷａｔｅｒｓ  ＡＣＱＵＩＴＹ  ＵＰＬＣ−Ｃｌａｓｓ  Ｂｉｏ  ＬＣシステムを用いたＬＣ−Ｆｌｕｏｒｅｓｃｅｎｃｅ−ＭＳによって続けて分析された。図１３に示された代表的なクロマトグラムは、実施例９に列記された方法条件を使用して得られた。プロカイン（標識試薬−２）で標識されたグリカンに対する蛍光検出器の波長は、Ｅｘ  ２９５／Ｅｍ３３５ｎｍであり、プロカインアミド（標識試薬−３）で標識されたグリカンに対しては、Ｅｘ  ２６５／Ｅｍ３４５であった。
【０２３３】
【化１９】
2019516969.tif 000037
【０２３４】
実施例１２
ＤＥＡＰ  ＨＰＣＭ対ＧｌｙｃａｎＰａｃ  ＡＸＲ−１カラムを使用する標識されたヒトＩｇＧ及びフェチュインＮ−グリカンの分離に対応する比較例
本発明の一部として記載される方法及び材料は、Ｌｉｕ、Ａｉｃｈ及びＰｏｈｌによって以前に米国特許出願公開第２０１４０１７８９１２号に記載されたアニオン交換混合様式材料及びグリカン分析方法とは異なる。アニオン交換体の逆相材料のこれらの例示的な実施形態では、Ｌｉｕ、Ａｕｃｈ及びＰｏｈｌは、親水性アミド基で終端した１０個の中性炭素アルキル鎖からなる１個のリガンドと、ジメチル化された第三級アミンで終端された１１個の炭素アルキル鎖からなる第２のリガンドとの結合を介して生成された固定相（位相２１）を画定した。
【０２３５】
位相２１は、ＧｌｙｃａｎＰａｃ  ＡＸＲ−１カラム（即ち、Ｔｈｅｒｍｏ  Ｓｃｉｅｎｔｉｆｉｃ  Ｃａｔａｌｏｇ  ０８８１３６）の形態でＴｈｅｒｍｏ  Ｓｃｉｅｎｔｉｆｉｃによって市販されるようになったと考えられる。本明細書では、ＤＥＡＰ  ＨＰＣＭで達成したクロマトグラフ分離は、ＧｌｙｃａｎＰａｃ  ＡＸＲ−１で得られるものと対照をなす。図１４は、最適な使用条件における荷電表面逆相材料（ＤＥＡＰ  ＨＰＣＭ、位相１Ａ）対同一の使用条件及び上記のタイプのグリカンに対する性能を向上させるよう調節された市販の混合モードＧｌｙｃａｎＰａｃ  ＡＸＲ−１カラムを使用した標識されたｈＩｇＧグリカンの分離を示す。
【０２３６】
蛍光検出の確立された技術と良好に比較される標識されたグリカンのＭＳ検出は、いずれかの検出モードで類似のクロマトグラフィプロファイルが得られることを可能にする。このとき、ＭＳ検出器は、ＱＣ実験室では日常的に用いられていない。標識された標識試薬の強塩基部分及びキノリン環構造は、ＭＳ様式及び蛍光様式の両方において同様の信号対雑音比を提供するキーとなる。この試薬特性により、ＱＣ試験中に観察される可能性がある不明なピークの即時調査が可能となる。同一の試料は、ＱＣ実験室で使用された正確な条件下で稼動する支持設備において、ＭＳにより調査することができる。本標識及び本開示に記載された荷電した表面材料との併用により、ＭＳ適合試薬による試料の再標識、ＬＣ法の開発、及び不明のピークの同定を必要とする可能性がある明快な試料の調査が可能となる。強塩基性部分で標識されたグリカンは、ＧｌｙｃａｎＰａｃ  ＡＸＲ−１カラムでは最適に分離することが困難である。位相２１（ＧｌｙｃａｎＰａｃ  ＡＸＲ−１位相を想定、図１６参照）におけるリガンドの端部にイオン性修飾基（この場合、第三級アミン）を配置することにより、正電荷の標識を伴うグリカンの分離に対して有害であるカラムのイオン交換特性を強調する。移動相のイオン強度は、イオン反発を緩和し、保持を増加させるように増加させることができるが、これはシアリル化グリカンの種別分離において望ましいイオン誘引力を緩和することもできる。荷電表面逆相材料は、（感度ＭＳ分析に必要な）低イオン強度条件下で（高分解能を可能にする）良好なピーク形状及び（荷電した検体の選択的分離に必要な）保持を提供するように最適化される。１０  １３図１４は、リガンドの末端と比較した、表面における荷電基への配置の影響を明確に示す。尚、標識されたｈＩｇＧグリカンは、ＤＥＡＰ  ＨＰＣＭ（位相１Ａ）材料により強力に保持され、良好に分解されながら、ＧｌｙｃａｎＰａｃ  ＡＸＲ−１カラム上で同条件下で注入及び分離されると、空隙で溶出することに注目されたい。かなり明らかに、両親媒性強塩基性部分で標識されたこれらのグリカンは、市販のＨＰＣＭ固定相及びＤＥＡＰ  ＨＰＣＭ固定相の両方とは大きさが著しく異なる程度まで、ＧｌｙｃａｎＰａｃ  ＡＸＲ−１固定相によって非常に強く反発される。また、本発明に重要なグリカンは、分離の初期段階中、高いイオン強度条件を用いる場合にはＧｌｙｃａｎＰａｃ  ＡＸＲ−１カラム上にのみ保持され得、それでも、保持及び分解能は、分析のために不十分であることが見出されている。特に、標識されたトリ−及びテトラ−シアリル化グリカンは、ＧｌｙｃａｎＰａｃ  ＡＸＲ−１固定相においてより良好に保持される。しかし、最適条件で使用された場合であっても、ＧｌｙｃａｎＰａｃ  ＡＸＲ−１固定相は、類似の粒径、ＤＥＡＰ  ＨＰＣＭ（位相１Ａ）に比べて劣っていることが観察される分離分解能が生じる（図１５）。ＧｌｙｃａｎＰａｃ  ＡＸＲ−１材料の性能不良は、そのイオン性修飾剤の位置付け及びアクセス性によるものであると考えられる（図１６）。米国特許出願公開第２０１４０１７８９１２号上の位相２１では、イオン性修飾剤である第三級アミンは、アルキル鎖及びアミド末端基からなる、他のより豊富な中性基と長さが同等であるリガンドの末端にある。これにより、結合相と移動相との界面自体が正の電位となる。更に、界面は、極性アミド末端基が中心となる。これらの位相２１の属性により、両親媒性強塩基性残基で修飾されたグリカンへの適用性が低くなると考えられる。
【０２３７】
条件
ここでは実施例９において提供された条件を使用して、ＤＥＡＰ  ＨＰＣＭ固定相を用いて、標識されたヒトＩｇＧ及びフェチュインＮ−グリカンの例示的な分離を生成する。図１４及び図１５に示されるように、Ｔｈｅｒｍｏ  Ｓｃｉｅｎｔｉｆｉｃ  ＧｌｙｃａｎＰａｃ  ＡＸＲ−１カラムを使用する分離に対しても同じ方法条件が使用された。更に、標識されたヒトＩｇＧＮ−グリカンの分離のためのＧｌｙｃａｎＰａｃ  ＡＸＲ−１カラムの使用を最適化する試みとして、以下の条件が採用された。
【０２３８】
【表１７】
2019516969.tif 000038
【０２３９】
【表１８】
2019516969.tif 000039
【０２４０】
参照による援用
本明細書に引用された全ての特許出願及び他の参考文献の全内容は、参照によりその全体が本明細書に明確に援用されている。
【０２４１】
等価物
当業者は、本明細書に記載の特定の手順と同等の多数の等価物を認識するか、又は日常的な実験のみを用いて確認することができる。このような等価物は、本発明の範囲内であると考えられ、以下の特許請求の範囲の対象とされる。
【図１】
2019516969.tif 000045
【図２】
2019516969.tif 000046
【図３】
2019516969.tif 000047
【図４】
2019516969.tif 000048
【図５】
2019516969.tif 000049
【図６】
2019516969.tif 000050
【図７】
2019516969.tif 000051
【図８】
2019516969.tif 000052
【図９】
2019516969.tif 000053
【図１０】
2019516969.tif 000054
【図１１】
2019516969.tif 000055
【図１２】
2019516969.tif 000056
【図１３】
2019516969.tif 000057
【図１４】
2019516969.tif 000058
【図１５】
2019516969.tif 000059
【図１６】
2019516969.tif 000060
【国際調査報告】
2019516969.tif 000061
2019516969.tif 000062